(57)【特許請求の範囲】
【請求項１】
テトラフルオロエチレン、第１のペルフルオロアルキルビニルエーテルおよびそれぞれが少なくとも１つの硬化部位を有する少なくとも２種の硬化部位モノマーを含む第１の硬化性ペルフルオロポリマーと、
テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
少なくとも２種の硬化剤と
を含む硬化性フッ素含有エラストマー組成物であって、
前記少なくとも２種の硬化剤のうちの第１の硬化剤が、式（ＸＩＩ）
【化５２】
0006726099.tif 000062
による化合物であり、第２の硬化剤が、式（ＶＩＩＩ）
【化５３】
0006726099.tif 000063
による化合物であり、式中、各Ｒ１は、独立して、−ＮＨ２、−ＮＨＲ２、−ＯＨまたは−ＳＨであり、Ｒ２は一価の有機基であり、Ｒ６は、−ＳＯ２、−Ｏ−、−ＣＯ−、１〜約６個の炭素原子のアルキレン基、１〜約１０個の炭素原子のペルフルオロアルキレン基、単結合または式（ＩＸ）
【化５４】
0006726099.tif 000064
で示されるような基であり、前記第１の硬化剤の前記第２の硬化剤に対する比は、約０．５：１〜約３５：１である、硬化性フッ素含有エラストマー組成物。
【請求項２】
テトラフルオロエチレンが、前記第１の硬化性ペルフルオロポリマー中に少なくとも約５０モルパーセントの量で存在する、請求項１に記載の硬化性フッ素含有エラストマー組成物。
【請求項３】
前記第１の硬化性ペルフルオロポリマーが、約５０〜約７５パーセントのテトラフルオロエチレンを含む、請求項１に記載の硬化性フッ素含有エラストマー組成物。
【請求項４】
前記組成物が、前記第１の硬化性ペルフルオロポリマーと、前記第２の硬化性ペルフルオロポリマーとを、約２５対約７５モルパーセント〜約７５対約２５モルパーセントの比で含む、請求項１に記載の硬化性フッ素含有エラストマー組成物。
【請求項５】
前記組成物が、前記第１の硬化性ペルフルオロポリマーと、前記第２の硬化性ペルフルオロポリマーとを、約４０対約６０モルパーセント〜約６０対約４０モルパーセントの比で含む、請求項４に記載の硬化性フッ素含有エラストマー組成物。
【請求項６】
前記組成物が、前記第１の硬化性ペルフルオロポリマーと、前記第２の硬化性ペルフルオロポリマーとを、約５０対約５０の比で含む、請求項５に記載の硬化性フッ素含有エラストマー組成物。
【請求項７】
前記組成物が、前記第１の硬化性ペルフルオロポリマーと、前記第２の硬化性ペルフルオロポリマーとを、約３０対約７０モルパーセント〜約７０対約３０モルパーセントの比で含む、請求項４に記載の硬化性フッ素含有エラストマー組成物。
【請求項８】
前記第１の硬化性ペルフルオロポリマーの前記少なくとも２種の硬化部位モノマーおよび前記第２の硬化性ペルフルオロポリマーの前記少なくとも１種の第２の硬化部位モノマーが、前記第１の硬化性ペルフルオロポリマーおよび前記第２の硬化性ペルフルオロポリマーのそれぞれの中に、約０．０１〜約１０モルパーセントの量でそれぞれ存在する、請求項１に記載の硬化性フッ素含有エラストマー組成物。
【請求項９】
前記第１の硬化性ペルフルオロポリマー中の前記少なくとも２種の硬化部位モノマーの硬化部位が窒素含有硬化部位である、請求項１に記載の硬化性フッ素含有エラストマー組成物。
【請求項１０】
前記第１の硬化性ペルフルオロポリマーが、第１のシアノ硬化部位を含む第１の硬化部位モノマーと、第２のシアノ硬化部位を含む第２の硬化部位モノマーとを含む、請求項９に記載の硬化性フッ素含有エラストマー組成物。
【請求項１１】
前記第１の硬化性ペルフルオロポリマー中の前記少なくとも２種の硬化部位モノマーのそれぞれの中の前記少なくとも１つの硬化部位が、シアノ、カルボキシル、カルボニル、アルコキシカルボニル、およびこれらの組合せからなる群から選択される、請求項１に記載の硬化性フッ素含有エラストマー組成物。
【請求項１２】
前記少なくとも２種の硬化剤が、前記組成物中の前記ペルフルオロポリマー１００重量部当たり、約０．０１〜約６重量部の総量で存在する、請求項１に記載の硬化性フッ素含有エラストマー組成物。
【請求項１３】
前記組成物中の前記ペルフルオロポリマー１００重量部当たり約０．０１重量部〜約６重量部の量の第１の硬化剤と、前記組成物中の前記ペルフルオロポリマーの約０．１重量部〜約２重量部の量の第２の硬化剤とを含む、請求項１に記載の硬化性フッ素含有エラストマー組成物。
【請求項１４】
前記第２の硬化剤が、式（Ｘ）：
【化４９】
0006726099.tif 000065
（式中、Ｒ７は、独立して、水素、１〜約１０個の炭素原子のアルキル基；部分的にフッ化もしくはペルフルオロ化した、１〜１０個の炭素原子のアルキル基；フェニル基；ベンジル基；またはフッ化もしくは部分的にフッ化したフェニル基；フッ化もしくは部分的にフッ化したベンジル基；あるいは官能基または低級アルキルもしくはペルフルオロアルキル基である基を有するフェニルまたはアルキル基から選択される）
による化合物である、請求項１に記載の硬化性フッ素含有エラストマー組成物。
【請求項１５】
前記第２の硬化剤が、ビスアミノフェノール、ビスアミノフェノールＡＦ、およびこれらの組合せから選択される、請求項１に記載の硬化性フッ素含有エラストマー組成物。
【請求項１６】
前記フッ素樹脂粒子が、ラテックス重合中の溶融ブレンドまたはブレンドの結果として前記第２の硬化性フルオロポリマー中に存在する、請求項１に記載の硬化性フッ素含有エラストマー組成物。
【請求項１７】
前記第２の硬化性フルオロポリマーが、ラテックス重合中のブレンドの結果としてフッ素樹脂粒子を含み、前記フッ素樹脂粒子が窒素含有硬化部位モノマーを含み、前記第２の硬化性フルオロポリマーが、ハロゲン、窒素含有基、カルボキシル、アルコキシカルボニルおよびこれらの組合せからなる群から選択される硬化部位を有する硬化部位モノマーを含む、請求項１６に記載の硬化性フッ素含有エラストマー組成物。
【請求項１８】
前記第１の硬化剤の前記第２の硬化剤に対する比が約１：１〜約３２：１である、請求項１に記載の硬化性フッ素含有エラストマー組成物。
【請求項１９】
前記第１の硬化剤の前記第２の硬化剤に対する比が約８：１〜約１６：１である、請求項１８に記載の硬化性フッ素含有エラストマー組成物。
【請求項２０】
前記第２の硬化性フルオロポリマー中の前記硬化部位モノマーがＣＦ２＝ＣＦＯ（ＣＦ２）５ＣＮである、請求項１に記載の硬化性フッ素含有エラストマー組成物。
【請求項２１】
テトラフルオロエチレン、第１のペルフルオロアルキルビニルエーテルおよびそれぞれが少なくとも１つの窒素含有硬化部位を有する少なくとも２種の硬化部位モノマーを含む第１の硬化性ペルフルオロポリマーであって、前記テトラフルオロエチレンが、前記第１の硬化性ペルフルオロポリマー中に５０モルパーセント〜７０モルパーセントの量で存在する第１の硬化性ペルフルオロポリマーと、
テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
式（ＸＩＩ）
【化５１】
0006726099.tif 000066
による第１の硬化剤、ならびにビスアミノフェノール、ビスアミノフェノールＡＦ、およびこれらの組合せから選択される第２の硬化剤と
を含む硬化性ペルフルオロエラストマー組成物であって、前記第２の硬化性フルオロポリマーが、ラテックス重合中のブレンドの結果としてフッ素樹脂粒子を含み、前記フッ素樹脂粒子が窒素含有硬化部位モノマーを含み、前記第１の硬化剤の前記第２の硬化剤に対する比は、０．５：１〜３５：１である、硬化性ペルフルオロエラストマー組成物。
【請求項２２】
請求項１に記載の硬化性フッ素含有組成物を硬化させることによって形成される、硬化したフッ素含有エラストマー。
【請求項２３】
請求項２２に記載の組成物を熱硬化および成形することによって形成される成形品。
【請求項２４】
請求項１に記載の組成物を熱硬化および成形することによって形成される成形品。
【発明の詳細な説明】
【技術分野】
【０００１】
関連出願への相互参照
【０００２】
本出願は、２０１４年１月２２日に出願された米国仮特許出願第６１／９３０，４６４号（発明の名称「Ｆｌｕｏｒｉｎｅ−Ｃｏｎｔａｉｎｉｎｇ  Ｅｌａｓｔｏｍｅｒ  Ｃｏｍｐｏｓｉｔｉｏｎｓ  Ｓｕｉｔａｂｌｅ  ｆｏｒ  Ｈｉｇｈ  Ｔｅｍｐｅｒａｔｕｒｅ  Ａｐｐｌｉｃａｔｉｏｎｓ」）の利益を、米国特許法§１１９（ｅ）の下、主張する。上記米国出願の全開示は本明細書において参照として援用される。
【０００３】
発明の分野
本発明は、硬化性および硬化したペルフルオロエラストマー（ＦＦＫＭ）組成物およびそれから製造される構成要素、例えば、シーリング材などの分野に関し、これらの組成物は、様々な高温の最終用途、特に、化学蒸着法（ＣＶＤ）および他の半導体加工技術における半導体領域での使用に対して適切である。本発明は、硬化性フッ素含有エラストマー組成物、硬化したフッ素含有エラストマー組成物、および混じりけのない合成物でありかつ優れた熱特性を有するこのような組成物から形成される、関連成形品を提供する。
【背景技術】
【０００４】
関連技術の説明
テトラフルオロエチレン（ＴＦＥ）および他のフッ化モノマー単位を含むフッ素含有エラストマー、特にペルフルオロエラストマー（ＦＦＫＭ）は、優れた化学抵抗性、溶媒抵抗性および熱抵抗性を示し、したがって、シーリング材および苛酷な環境での使用を意図する他の材料に対して広く使用されている。技術が進歩するにつれて、このような高度な抵抗性の合成物に対してさえ、要求される特徴はより厳しくなり続けている。航空学、航空宇宙学、半導体ならびに化学薬品および医薬品の製造分野において、封止性は、３００℃以上の高温環境にも供される苛酷な化学的環境下にさらされ、高温環境に耐えるこのような材料の能力がますます重要となっている。
【０００５】
ペルフルオロエラストマー材料はまた、これらの化学抵抗性およびプラズマ抵抗性に対して公知である。しかし、これらは、許容される圧縮永久ひずみ抵抗性および機械的特性が必要とされる組成物において使用される場合、充填剤または強化系を一般的に含む。このような良好な、高温および環境に抵抗性のある材料を使用することによって、変形に耐えることが可能であり、このような厳しい条件に持ちこたえる成形部品を形成することが目標である。ＦＦＫＭ材料は通常、硬化部位を有する官能基を有する少なくとも１種のペルフルオロ化硬化部位モノマーを含むペルフルオロ化モノマーから調製する。モノマーは重合することによって、その上に硬化部位を有する硬化性ペルフルオロ化ポリマーを形成し、このポリマーは、硬化剤またはキュアリング剤との反応による架橋が意図される。硬化（架橋）の際に、材料はエラストマー材料を形成する。典型的ＦＦＫＭ組成物は、上述のような重合したペルフルオロポリマーと、硬化部位モノマー上の反応性硬化部位の基と反応するキュアリング剤と、任意の所望の充填剤とを含む。生成した硬化したペルフルオロエラストマー材料はエラストマー特徴を示す。
【０００６】
ＦＦＫＭは、これらが高い度合の純度、熱抵抗性、ならびにプラズマ、化学物質および他の苛酷な環境に対して抵抗性を有するため、ハイエンドの封止用途のためのＯリングとしての使用、および関連封止部品における使用もまた一般的に公知である。ＦＦＫＭおよびＦＦＫＭに基づく組成物により満たされるべき、増え続ける需要および難題があることから、これまでより高いレベルの熱抵抗性、化学抵抗性およびプラズマ抵抗性を得るために、新規ペルフルオロエラストマー組成物が引き続き開発されている。特に半導体領域での業界需要は、ますます厳しくなる環境を有する新規の最終用途、ならびにますます低い汚染および微粒子化の必要条件を満たすためにこのようなシールの向上した性能を継続して必要としている。したがって、より良好な特性、ただし「混じりけのない」合成物に由来する、すなわち、最終用途の環境への有害な混入物の導入がほとんどない、またはまったくないような合成物に由来する、より良好な特性に対する必要性が常に存在する。
【０００７】
当技術分野で認識されているように、異なるＦＦＫＭ組成物は、使用している硬化部位モノマー（ＣＳＭ）構造のタイプ、および硬化部位モノマー上の官能基の活性のある硬化部位を硬化剤と反応させるために利用される対応する硬化化学に応じて、異なる硬化剤（キュアリング剤としても公知）を含むことができる。このような組成物はまた、標的とする機械的特性、圧縮永久ひずみまたは改善された化学抵抗性およびプラズマ抵抗性を達成するために様々な充填剤および充填剤の組合せを含むこともできる。
【０００８】
半導体の封止用途に対して、無機充填剤と有機充填剤の両方がプラズマ化学のタイプに応じてプラズマ抵抗性を改善するために使用されてきた。半導体および他の業界において公知の典型的な充填剤として、カーボンブラック、シリカ、アルミナ、ＴＦＥベースのフッ素樹脂、硫酸バリウムおよび他のポリマーおよび可塑物が挙げられる。半導体用途のためのいくつかのＦＦＫＭ組成物に使用される充填剤として、特にマイクロサイズまたはナノメートルサイズの粒子の、ポリテトラフルオロエチレン（ＰＴＦＥ）または溶融加工性ペルフルオロ化コポリマー、例えば、テトラフルオロエチレン（ＴＦＥ）とヘキサフルオロプロピレン（ＨＦＰ）のコポリマー（ＦＥＰ型コポリマーとも呼ばれる）またはＴＦＥとペルフルオロアルキルビニルエーテル（ＰＡＶＥ）のコポリマー（ＰＦＡ型コポリマーとして公知である）で形成されるフッ素樹脂充填剤粒子が挙げられる。
【０００９】
このようなＦＦＫＭ組成物として、単一のＦＦＫＭ硬化性ポリマーのみ、または時には１種もしくは複数のＦＦＫＭ硬化性ポリマーのブレンドを挙げることができる。同様に、組成物中で使用される硬化性ペルフルオロポリマー中の硬化部位モノマー上に単一の硬化部位のみを有するＦＦＫＭ、および同じもしくは異なる硬化部位を有する、１種より多くの硬化部位モノマーを有するＦＦＫＭが存在する。より混じりけのないおよびより化学的抵抗性のある合成物に対する需要が増加するにつれて、充填剤をほとんど含まない、またはまったく含まないＦＦＫＭにおいて特性を達成する必要性が、いっそう切迫した必要性となる。したがって、使用することができる材料の多くの潜在的な組合せが存在し、課題は、機械特性および封止性を犠牲にすることなく、好ましくは良好な硬化特徴も達成しながら、様々な最終用途に対してより高い熱抵抗性、化学抵抗性およびプラズマ抵抗性の特性の必要条件を達成することである。
【００１０】
半結晶性フッ素樹脂粒子充填剤、例えば、ＰＴＦＥもしくはコポリマーのマイクロ粒子もしくはナノ粒子など、例えば、ＰＦＡタイプのものなどを含むＦＦＫＭ組成物は、良好な物理的特性、プラズマ抵抗性および優れた純度を提供する。半導体用途に対して、このような系はまた、金属酸化物などの無機充填剤を有するＦＦＫＭよりも改善されたレベルで金属の微粒子化および汚染を回避するのを助ける。しかし、フルオロポリマーを充填したＦＦＫＭを形成するための、より簡略化された加工方法を開発する必要性が当技術分野に存在する。ＴＦＥベースのフッ素樹脂をＦＦＫＭに組み込んで、混じりけのない合成物を達成するために開発された、様々なブレンド方法が存在する。ラテックスブレンドが使用されてきたが、これは、大規模な商業ベースのバッチに対しては高価である可能性がある。溶融ブレンドもまた利用可能であり、これは３５０℃までの温度を一般的に必要とする。さらに、多くの商品における充填剤配合量は一般的に、ベースポリマー材料の重量の約３０重量パーセントまでに限定される。このような組成物におけるフルオロポリマー充填剤の使用はまた、時には、特により高い温度（例えば、＞３００℃）での最終用途において、相対的に高い圧縮永久ひずみの一因となり得る。このようなフルオロポリマー充填剤の使用により成形性および接着性が限定される可能性もある。
【００１１】
このような充填剤を使用する合成物の例として、半結晶性フッ素樹脂粒子（例えば、ＰＴＦＥなど）を有するＦＦＫＭのブレンドを開示する米国特許第６，７１０，１３２号が挙げられ、これらの粒子は、コアシェル構造を有し、これらの材料のラテックスブレンドにより形成される。
【００１２】
米国特許第４，７１３，４１８号は、ＦＦＫＭと溶融加工性熱可塑性フルオロポリマーを溶融ブレンドすることによって形成される組成物を開示している。この特許は、約１０ミクロンの粒子が、再結晶化の際に溶融された熱可塑性物質のいくつかから再形成されることを主張している。溶融ブレンドはまた、米国特許第７，４７６，７１１号において、１００ｎｍを超える粒子で存在するＦＦＫＭとＴＦＥ−ＰＡＶＥの半結晶性熱可塑性コポリマー（ＰＦＡ溶融加工性コポリマー）とのブレンドを有する組成物から硬化した製品を形成するためにも使用されている。
【００１３】
さらなるフッ素樹脂／ＦＦＫＭブレンドが米国特許第７，０１９，０８３号において開示され、これは、未硬化のペルフルオロポリマー（ＦＦＫＭゴム）と組み合わせることができる窒素含有硬化部位を含むフッ素樹脂のラテックス粒子を含む。ラテックス粒子は、コアシェル構造のものであってよく、この場合、窒素含有硬化部位はコアシェル粒子のシェル上に提供される。フッ素樹脂粒子は、硬化の際に硬化したフルオロエラストマーマトリックス内に残る。
【００１４】
上記に述べられた米国特許第７，３５４，９７４号は、ＦＦＫＭおよび半結晶性ポリマー、例えば、ＰＴＦＥおよび／または１００ｎｍの平均サイズを超えるＰＦＡ−タイプコポリマーなどのコポリマーなどを溶融ブレンドすることを開示しており、この場合、ブレンド温度または硬化温度は、フッ素樹脂充填剤の溶融温度を上回る。
【００１５】
改善された熱特徴を有するベースのＦＦＫＭ合成物を得るために、様々なポリマーが独特な硬化系と共に開発されてきた。例えば、米国特許第６，８５５，７７４号は、式
【化１】
0006726099.tif 000002
で表される少なくとも２つの架橋可能な官能基を有するキュアリング剤の使用を教示している。ニトリル基、カルボキシル基またはアルコキシカルボニル基である硬化部位を有するＦＦＫＭ材料を用いた使用に対して硬化剤が提案されている。形成された架橋結合は、熱抵抗性の増加に貢献するものとして記載されている。米国特許第６，８７８，７７８号は、式：
【化２】
0006726099.tif 000003
（式中、基のそれぞれにおいてＲ１は、フッ素原子または一価の有機基であってよい）を有する少なくとも２つの基を有する硬化剤をさらに教示している。硬化剤を使用して形成された、結果として得られたポリマーは、優れた化学抵抗性および機械的強度ならびに高温での熱抵抗性を有するものとして記載されている。
【００１６】
独特な特性を達成するために、ブレンドされたＦＦＫＭも開発されている。ＦＦＫＭ、例えば、米国特許第６，８５５，７７４号および第６，８７８，７７８号から形成されたものなど、および他のＦＦＫＭもまた米国特許第８，３６７，７７６Ｂ２号に記載されているようにブレンドされてきた。その特許は、このようなポリマーならびに１種または複数のさらなるＦＦＫＭ（組成物中のＦＦＫＭ合成物の２つは、これらのペルフルオロアルキルビニルエーテル（ＰＡＶＥ）モノマー含有量の点から約５〜約２５モルパーセントだけ異なる）を有する組成物について記載している。このようなブレンドは、フッ素樹脂充填剤を使用することなく十分機能することができ、このような充填された材料の代替であり、ある場合にはこれらの改善形である組成物を形成する能力を提供する。このようなブレンドはまた、溶融ブレンドした組成物において必要とされるような高温混合を必要とせず、刺激の強い化学物質の存在下で耐亀裂性、ならびに良好な熱抵抗性およびプラズマ抵抗性の特性を提供する。
したがって、混じりけのない、もしくは無充填合成物を形成することによって、および／または上記に述べられた特許および公報に記載されているような様々なＰＡＶＥ含有量を有するＦＦＫＭをブレンドすることによってＦＦＫＭを改善するために、様々なブレンド、独特な硬化系および充填剤が上述のように提案されているが、硬化の際に、良好なおよびより低い圧縮永久ひずみ値、良好なプラズマ抵抗性、ならびに良好な物理的特性、例えば、相対的に低い硬度、ならびに十分な強度および伸長などを保持し、特に高温環境に遭遇する、半導体加工のもののようなハイエンドの封止用途における使用に対する、ますます厳しくなる必要条件を引き続き満たすために良好な吸着特性を実証することもできるペルフルオロエラストマー組成物へのさらなる改善に対する当技術分野における必要性が継続して存在する。
【先行技術文献】
【特許文献】
【００１７】
【特許文献１】米国特許第６，７１０，１３２号明細書
【特許文献２】米国特許第４，７１３，４１８号明細書
【特許文献３】米国特許第７，４７６，７１１号明細書
【特許文献４】米国特許第７，０１９，０８３号明細書
【特許文献５】米国特許第７，３５４，９７４号明細書
【特許文献６】米国特許第６，８５５，７７４号明細書
【特許文献７】米国特許第６，８７８，７７８号明細書
【特許文献８】米国特許第８，３６７，７７６号明細書
【発明の概要】
【課題を解決するための手段】
【００１８】
発明の簡単な要旨
ここで本発明に含まれているのは、テトラフルオロエチレン、第１のペルフルオロアルキルビニルエーテル、および少なくとも１つの硬化部位を有する少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とを含む硬化性フッ素含有エラストマー組成物である。好ましくは、第１の硬化性ペルフルオロポリマーは、少なくとも約６０モルパーセントのテトラフルオロエチレン、より好ましくは少なくとも約７０モルパーセントのテトラフルオロエチレンを含む。加えて、第１のペルフルオロポリマーは、約６０〜約９５モルパーセントのテトラフルオロエチレンを含んでもよい。
【００１９】
このような組成物は、好ましくは、第１の硬化性ペルフルオロポリマーおよび第２の硬化性ペルフルオロポリマーを、約２５対約７５モルパーセント〜約７５対約２５モルパーセント、好ましくは約４０対約６０モルパーセント〜約６０対約４０モルパーセント、または約７０対約３０〜約３０対約７０、および最も好ましくは約５０対約５０の比で有するブレンドである。
【００２０】
少なくとも１種の硬化部位モノマーのそれぞれは、好ましくは、第１の硬化性ペルフルオロポリマーおよび第２の硬化性ペルフルオロポリマーのそれぞれの中で、約０．０１〜約１０モルパーセントの量でそれぞれ存在する。少なくとも１種の硬化剤は、好ましくは、組成物中、ペルフルオロポリマー１００重量部当たり、約０．０１〜約６重量部、より好ましくは、組成物中、ペルフルオロポリマー１００重量部当たり約０．０１〜約２重量部の量で存在する。
【００２１】
第１の硬化性ペルフルオロポリマー中の少なくとも１種の硬化部位モノマー中の少なくとも１つの硬化部位は、好ましくは窒素含有硬化部位である。第１の硬化性ペルフルオロポリマー中の少なくとも１種の硬化部位モノマー中の少なくとも１つの硬化部位は、シアノ、カルボキシル、カルボニル、アルコキシカルボニル、およびこれらの組合せからなる群から選択することができる。第２の硬化性ペルフルオロポリマー中の少なくとも１つの硬化部位モノマー中の硬化部位は、好ましくは窒素含有硬化部位である。第２の硬化性ペルフルオロポリマー中の少なくとも１種の硬化部位モノマー中の硬化部位は、シアノ、カルボキシル、カルボニル、アルコキシカルボニル、およびこれらの組合せからなる群から選択することができる。
【００２２】
フッ素樹脂粒子は、好ましくは、ラテックス重合中の溶融ブレンドまたはブレンドのいずれかの結果として、最も好ましくは、ラテックス重合中のブレンドの結果として、第２の硬化性フルオロポリマー中に存在する。フッ素樹脂粒子は、窒素含有硬化部位モノマーを含み、第２の硬化性フルオロポリマーは、ハロゲン、窒素含有基、カルボキシル、アルコキシカルボニルおよびこれらの組合せからなる群から選択される硬化部位を有する硬化部位モノマーを含み、この硬化部位モノマーは、ある特定の形態のフルオロポリマー粒子のためのコアシェル構造のシェルの中に含めることができることがさらに好ましい。
【００２３】
少なくとも１種の硬化剤は、フッ化イミドイルアミジン；ビスアミノフェノール；ビスアミジン；ビスアミドキシム；ビスアミドラゾン；モノアミジン；モノアミドキシム；モノアミドラゾン；ビスアミノチオフェノール；ビスジアミノフェニル；式（ＩＩ）：
【化３】
0006726099.tif 000004
（式中、Ｒ１は、同じでありまたは異なり、それぞれは、−ＮＨ２、−ＮＨＲ２、−ＯＨまたは−ＳＨであり、Ｒ２は、一価の有機基である）
で表される少なくとも２つの架橋性基を有する芳香族アミン；式（ＩＩＩ）：
【化４】
0006726099.tif 000005
（式中、Ｒ３は、−ＳＯ２−、−Ｏ−、−ＣＯ−、１〜６個の炭素原子を有するアルキレン基、１〜１０個の炭素原子を有するペルフルオロアルキレン基、または単結合であり、Ｒ４は、
【化５】
0006726099.tif 000006
である）
で表される化合物；式（ＩＶ）：
【化６】
0006726099.tif 000007
（式中、Ｒｆ１は、１〜１０個の炭素原子を有するペルフルオロアルキレン基である）
で表される化合物；式（Ｖ）：
【化７】
0006726099.tif 000008
（式中、ｎは、１〜１０の整数である）
で表される化合物、およびこれらの組合せからなる群から選択することができ、少なくとも１種の硬化剤は、少なくとも１種の第１のペルフルオロポリマー中の少なくとも１つの硬化部位と、第２のペルフルオロポリマー中の少なくとも１つの硬化部位とを反応させることによって、組成物中で、少なくとも１種のペルフルオロポリマーと、少なくとも１種の第２のペルフルオロポリマーを架橋することが可能である。
【００２４】
少なくとも１種の硬化剤は、より好ましくは、式（ＩＩ）（式中、Ｒ１は、−ＮＨＲ２；フッ化イミドイルアミジン；ビスアミノフェノール；およびこれらの組合せである）で表される少なくとも２つの架橋性基を有する芳香族アミンからなる群から選択される。
【００２５】
一実施形態では、硬化性フッ素含有エラストマー組成物は、
【化８】
0006726099.tif 000009
ビスアミノフェノール、ビスアミノフェノールＡＦ、およびこれらの組合せからなる群から選択される化合物としての少なくとも１種の硬化剤を含む。
【００２６】
またさらなる実施形態では、本明細書で上述されているような組成物の中で、エラストマー組成物はペルフルオロエラストマー組成物であり、少なくとも１種の硬化剤は、
【化９】
0006726099.tif 000010
を含む。
【００２７】
このような実施形態では、少なくとも１種の硬化剤は、ビスアミノフェノールまたはビスアミノフェノールＡＦをさらに含み得る。これに加えてまたはこの代替として、少なくとも１種の硬化剤は、
【化１０】
0006726099.tif 000011
をさらに含み得る。
【００２８】
本明細書中の硬化性フッ素含有エラストマー組成物の別の実施形態では、エラストマー組成物は、ペルフルオロエラストマー組成物であり、少なくとも１種の硬化剤は、
【化１１】
0006726099.tif 000012
を含む。
【００２９】
本明細書の一実施形態では、第１の硬化性フルオロポリマーおよび／または第２の硬化性フルオロポリマー中の硬化部位モノマーは、
ＣＦ２＝ＣＦＯ（ＣＦ２）５ＣＮ
であることがさらに好ましい。本発明はまた、テトラフルオロエチレン、第１のペルフルオロアルキルビニルエーテルおよび少なくとも１つの硬化部位を有する少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
【化１２】
0006726099.tif 000013
ビスアミノフェノール、ビスアミノフェノールＡＦ、およびこれらの組合せからなる群から選択される少なくとも１種の硬化剤少なくとも１種の硬化剤からなる群から選択される少なくとも１種の硬化剤少なくとも１種の硬化剤とを含む硬化性ペルフルオロエラストマー組成物であって、第１の硬化性ペルフルオロポリマー中の硬化部位モノマーおよび第２の硬化性ペルフルオロポリマー中の硬化部位モノマーのうちの少なくとも１種がＣＦ２＝ＣＦＯ（ＣＦ２）５ＣＮであり、第２の硬化性フルオロポリマーが、ラテックス重合中のブレンドの結果としてフッ素樹脂粒子を含み、このフッ素樹脂粒子が、窒素含有硬化部位モノマーを含む、硬化性ペルフルオロエラストマー組成物を含む。
【００３０】
本実施形態では、テトラフルオロエチレンは、好ましくは、少なくとも約６０モルパーセント、より好ましくは少なくとも約７０モルパーセントの量で第１の硬化性ペルフルオロポリマー中に存在する。テトラフルオロエチレンはまた、約６０モルパーセント〜約９５モルパーセントの量で第１の硬化性ペルフルオロポリマー中に存在してもよい。
【００３１】
本発明はまた、テトラフルオロエチレン、第１のペルフルオロアルキルビニルエーテルおよび少なくとも１つの硬化部位を有する少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とのブレンドを含む硬化性フッ素含有組成物を硬化させることによって形成される硬化したフッ素含有エラストマーを含む。
【００３２】
テトラフルオロエチレン、第１のペルフルオロアルキルビニルエーテルおよび少なくとも１つの硬化部位を有する少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とのブレンドを含む組成物を熱硬化および成形することによって形成される成形品もまた本発明の範囲内である。
【００３３】
本明細書中の好ましい実施形態は、テトラフルオロエチレン、第１のペルフルオロアルキルビニルエーテルおよびそれぞれが少なくとも２つの硬化部位を有する少なくとも２種の硬化部位モノマーを含む第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも２種の硬化剤とを含む硬化性フッ素含有エラストマー組成物をさらに含む。
【００３４】
本実施形態では、テトラフルオロエチレンは、少なくとも約５０モルパーセント、好ましくは約５０〜約７５パーセントの量で第１の硬化性ペルフルオロポリマー中に存在し得る。組成物は、第１の硬化性ペルフルオロポリマーと、第２の硬化性ペルフルオロポリマーとを、約２５対約７５モルパーセント〜約７５対約２５モルパーセント、好ましくは約４０対約６０モルパーセント〜約６０対約４０モルパーセント、または約３０対約７０〜約７０対約３０の比で、最も好ましくは約５０対約５０の比で含み得る。
【００３５】
第１の硬化性ペルフルオロポリマーの少なくとも２種の硬化部位モノマーおよび第２の硬化性ペルフルオロポリマーの少なくとも１種の第２の硬化部位モノマーがそれぞれ、好ましくは、第１の硬化性ペルフルオロポリマーおよび第２の硬化性ペルフルオロポリマーのそれぞれの中で、約０．０１〜約１０モルパーセントの量で存在する。第１の硬化性ペルフルオロポリマー中の少なくとも２種の硬化部位モノマー中の硬化部位は、好ましくは、窒素含有硬化部位であってよい。第１の硬化性ペルフルオロポリマーは、第１のシアノ硬化部位を含む第１の硬化部位モノマーと、第２のシアノ硬化部位を含む第２の硬化部位モノマーとを含むことができる。
【００３６】
第１の硬化性ペルフルオロポリマー中の少なくとも２種の硬化部位モノマーのそれぞれの中の少なくとも１つの硬化部位は、シアノ、カルボキシル、カルボニル、アルコキシカルボニル、およびこれらの組合せからなる群から選択することができる。
【００３７】
本発明の本実施形態における少なくとも２種の硬化剤は、組成物中のペルフルオロポリマー１００重量部当たり、約０．０１〜約６重量部の総量で存在し得る。
【００３８】
組成物は、組成物中のペルフルオロポリマー１００重量部当たり約０．０１重量部〜約６重量部の量の第１の硬化剤と、組成物中の約０．１重量部〜約２重量部のペルフルオロポリマーの量の第２の硬化剤とを含み得る。
【００３９】
本実施形態での第１の硬化剤は、好ましくは
【化１３】
0006726099.tif 000014
であり、第２の硬化剤は、好ましくは
【化１４】
0006726099.tif 000015
（式中、各Ｒ１は、独立して、−ＮＨ２、−ＮＨＲ２、−ＯＨまたは−ＳＨであり、Ｒ２は一価の有機基であり、Ｒ６は、−ＳＯ２、−Ｏ−、−ＣＯ−、１〜約６個の炭素原子のアルキレン基、１〜約１０個の炭素原子のペルフルオロアルキレン基、単結合または式（ＩＸ）
【化１５】
0006726099.tif 000016
で示されるような基である）
である。
【００４０】
より好ましくは、本実施形態での第２の硬化剤は、式（Ｘ）：
【化１６】
0006726099.tif 000017
（式中、Ｒ７は、独立して、水素、１〜約１０個の炭素原子のアルキル基；１〜１０個の炭素原子の、部分的にフッ化もしくはペルフルオロ化したアルキル基；フェニル基；ベンジル基；またはフッ化もしくは部分的にフッ化したフェニル基；フッ化もしくは部分的にフッ化したベンジル基；または官能基を有するフェニルもしくはアルキル基、または低級アルキルもしくはペルフルオロアルキル基である基から選択される）
による化合物である。
【００４１】
好ましい一実施形態では、組成物中の硬化剤の組合せは、式（ＸＩＩ）による化合物である第１の硬化剤と、ビスアミノフェノール、ビスアミノフェノール、およびこれらの組合せである第２の硬化剤であり、第１の硬化剤の第２の硬化剤に対する比は、約０．５：１〜約３５：１、好ましくは約１：１〜約３２：１、最も好ましくは約８：１〜約１６：１である。
【００４２】
さらにより好ましくは本実施形態では、第２の硬化剤は、ビスアミノフェノール、ビスアミノフェノールＡＦ、またはこれらの組合せである。フッ素樹脂粒子は、好ましくは、ラテックス重合中の溶融ブレンドまたはブレンドの結果として第２の硬化性フルオロポリマー中に存在する。
【００４３】
第２の硬化性フルオロポリマーはまた、ラテックス重合中のブレンドの結果としてフッ素樹脂粒子を含んでもよく、フッ素樹脂粒子は、窒素含有硬化部位モノマーを含んでもよく、この第２の硬化性フルオロポリマーは、ハロゲン、窒素含有基、カルボキシル、アルコキシカルボニルおよびこれらの組合せからなる群から選択される硬化部位を有する硬化部位モノマーを含む。
【００４４】
本実施形態での少なくとも２種の硬化剤は、好ましくは、
【化１７】
0006726099.tif 000018
ビスアミノフェノール、ビスアミノフェノールＡＦ、およびこれらの組合せからなる群から選択される。
【００４５】
第２の硬化性フルオロポリマー中の硬化部位モノマーは、ＣＦ２＝ＣＦＯ（ＣＦ２）５ＣＮであってよい。
【００４６】
さらなる実施形態では、本発明は、テトラフルオロエチレン、第１のペルフルオロアルキルビニルエーテルおよびそれぞれが少なくとも１つの窒素含有硬化部位を有する少なくとも２種の硬化部位モノマーを含む第１の硬化性ペルフルオロポリマーであって、テトラフルオロエチレンが第１の硬化性ペルフルオロポリマー中に約５０モルパーセント〜約７０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、式（ＸＩＩ）
【化１８】
0006726099.tif 000019
による第１の硬化剤、ならびにビスアミノフェノール、ビスアミノフェノールＡＦ、およびこれらの組合せから選択される第２の硬化剤とを含む硬化性ペルフルオロエラストマー組成物であって、第２の硬化性フルオロポリマーが、好ましくは、ラテックス重合中のブレンドの結果としてフッ素樹脂粒子を含み、フッ素樹脂粒子が窒素含有硬化部位モノマーを含む、硬化性ペルフルオロエラストマー組成物を含む。
【００４７】
さらなる実施形態では、本発明は、テトラフルオロエチレン、第１のペルフルオロアルキルビニルエーテルおよびそれぞれが少なくとも２つの硬化部位を有する少なくとも２種の硬化部位モノマーを含む第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも２種の硬化剤とを含む硬化性フッ素含有組成物を硬化することによって形成される、硬化したフッ素含有エラストマーを含む。
【００４８】
本発明は、本実施形態の組成物から形成される成形品をさらに含む。
【発明を実施するための形態】
【００４９】
発明の詳細な説明
良好なプラズマ抵抗性および化学抵抗性を有し、さらなる充填剤の配合なしで製造することができるが、必要とされる機械的特性、優れた熱抵抗性、および本明細書中の一部の実施形態では、良好な吸着（密着力）特性も提供する組成物が本明細書中で提供される。達成される特性の組合せは、組成物中の２種またはそれ超の硬化性ペルフルオロポリマーを、本明細書に記載されているような少なくとも１種の硬化剤と選択的にブレンドすることによって得ることができる。生成した材料は、熱硬化し、成形品へと加工することができる。本明細書中の硬化性フッ素含有エラストマー組成物は、２種またはそれ超のこのような硬化性ペルフルオロポリマーを有する。
【００５０】
組成物中で２種またはそれ超のペルフルオロポリマーが使用および／または硬化されてペルフルオロエラストマーがブレンドされた組成物を形成することが本明細書中で好ましいが、このようなポリマーは、硬化した際にその中にこれらの構成要素を有するフッ化エラストマーを形成する他の非ペルフルオロ化硬化性フルオロポリマーと組み合わせて使用してもよい。
【００５１】
本出願で使用する場合、「ペルフルオロエラストマー」または「硬化したペルフルオロエラストマー」は、他に指摘されていない限り、硬化性ペルフルオロポリマー、例えば、本明細書に記載されている硬化性ペルフルオロエラストマー組成物中の硬化性ペルフルオロポリマーなどを硬化させることによって形成される任意の硬化したエラストマー材料または組成物を含む。
【００５２】
硬化したペルフルオロエラストマーを形成するために使用することができる「硬化性ペルフルオロポリマー」（当技術分野で時には「ペルフルオロエラストマー」またはより適切には「ペルフルオロエラストマーゴム」とも呼ばれている）は、実質的には完全にフッ化しているポリマーであり、そのポリマー骨格上で完全にペルフルオロ化していることが好ましい。本開示に基づき、官能基の架橋基の一部として水素を使用することにより、いくつかの残存する水素が、これらの材料の架橋内のいくつかのペルフルオロエラストマー中に存在し得ることを理解されたい。硬化した材料、例えば、ペルフルオロエラストマーなどは架橋ポリマー構造である。
【００５３】
ペルフルオロエラストマー組成物中で使用することによって、硬化の際に、硬化したペルフルオロエラストマーを形成する硬化性ペルフルオロポリマーは、１種または複数のペルフルオロ化モノマーを重合化することによって形成され、これらのモノマーの１つは、好ましくは、硬化を可能にする官能基（この官能基はペルフルオロ化されなくてもよい反応性基を含む）である「硬化部位」を有する、ペルフルオロ化硬化部位モノマーである。２種またはそれ超のペルフルオロポリマー、および好ましくは少なくとも１種の硬化剤（キュアリング剤）を本明細書の組成物の中で組み合わせ、次いでこれを硬化して、結果として生じる、架橋した、硬化したフルオロエラストマー組成物、好ましくは本明細書に記載されているようなペルフルオロエラストマー組成物を形成する。
【００５４】
本明細書で使用する場合、硬化性フッ素含有エラストマー組成物は、２種またはそれ超の硬化性ペルフルオロポリマーから形成され、ブレンドおよび組み合わせた組成物である「ペルフルオロエラストマー組成物」であってよく、これらの硬化性ペルフルオロポリマーのそれぞれは、硬化を可能にする少なくとも１つの官能基（硬化部位）を有する少なくとも１種のペルフルオロ化モノマー、すなわち、少なくとも１種の硬化部位モノマーを含む、２種またはそれ超のペルフルオロ化モノマーを重合化することによって形成される。このような硬化性ペルフルオロポリマー材料はまた、ｔｈｅ  Ａｍｅｒｉｃａｎ  Ｓｔａｎｄａｒｄｉｚｅｄ  Ｔｅｓｔｉｎｇ  Ｍｅｔｈｏｄｓ（ＡＳＴＭ）の標準化したゴム定義に従い、さらに本明細書で記載されているように、一般的にＦＦＫＭとも呼ばれている。
【００５５】
本明細書で使用する場合、「圧縮永久ひずみ」とは、変形圧縮荷重を除去した後、ゆがんだままであり、その元の形状に戻らないエラストマー材料の性質を指す。圧縮永久ひずみ値は、材料が回復できない元のたわみのパーセンテージとして表現される。例えば、０％の圧縮永久ひずみ値は、変形圧縮荷重の除去後に材料がその元の形状に完全に戻ることを示している。逆に、１００％の圧縮永久ひずみ値は、材料が、付与された変形圧縮荷重からまったく回復しないことを示す。３０％の圧縮永久ひずみ値は、元のたわみの７０％が回復したことを意味する。より高い圧縮永久ひずみ値は、シール漏出の可能性を一般的に示し、よって、３０％またはそれ未満の圧縮永久ひずみ値が封止技術分野において好ましい。
【００５６】
本明細書に記載されているように、本発明は、硬化性フッ素含有組成物、好ましくは硬化性ペルフルオロエラストマー組成物、硬化した組成物、好ましくは硬化したペルフルオロエラストマー組成物およびこれから形成される成形品を含む。
【００５７】
このようなペルフルオロエラストマー組成物は、好ましくは、２種またはそれ超の硬化性ペルフルオロポリマー、好ましくはペルフルオロ−コポリマーを含み、これらのペルフルオロポリマーのうちの少なくとも１種は、高い含有量のテトラフルオロエチレン（ＴＦＥ）を有する。他の適切なコモノマーは、他のエチレン性不飽和のフルオロモノマーを含み得る。両方のポリマーは、好ましくは、ＴＦＥまたは別の類似のペルフルオロ化オレフィンモノマーを有するが、少なくとも１種は、高ＴＦＥペルフルオロポリマーである。各ポリマーはまた、好ましくは１種または複数のペルフルオロアルキルビニルエーテル（ＰＡＶＥ）を有し、これは、直鎖または分枝であってよいアルキルまたはアルコキシ基を含み、またエーテル結合を含んでもよく、本発明での使用に好ましいＰＡＶＥとして、例えば、ペルフルオロメチルビニルエーテル（ＰＭＶＥ）、ペルフルオロエチルビニルエーテル（ＰＥＶＥ）、ペルフルオロプロピルビニルエーテル（ＰＰＶＥ）、ペルフルオロメトキシビニルエーテルおよび他の類似の化合物が挙げられ、特に好ましいＰＡＶＥは、ＰＭＶＥ、ＰＥＶＥおよびＰＰＶＥであり、最も好ましいのは、本明細書中の硬化性組成物を硬化させることで形成される、生成した製品に優れた機械的強度を提供するＰＭＶＥである。ＰＡＶＥは、その使用が、本明細書に記載されている本発明と一致する限り、硬化性ペルフルオロポリマー内、および最終的な硬化性組成物中で、単独でまたは上記に述べられたＰＡＶＥタイプと組み合わせて使用することができる。
【００５８】
好ましいペルフルオロポリマーは、ＴＦＥと、少なくとも１種のＰＡＶＥと、硬化性ポリマーの架橋を可能にする硬化部位または官能基を組み込んだ少なくとも１種のペルフルオロ化硬化部位モノマーとのコポリマーである。硬化部位モノマーは、本明細書中で述べられた好ましい硬化部位を有する様々なタイプのものであってよい。好ましい硬化部位は、好ましくは、窒素含有基を有するものであるが、特に第１および第２の硬化性ペルフルオロポリマー以外にさらなる硬化性ペルフルオロポリマーが組成物に提供され得るので、他の硬化部位の基、例えば、カルボキシル基、アルキルカルボニル基、または、例えば、ヨウ素もしくは臭素を有するハロゲン化した基など、ならびに当技術分野で公知の他の硬化部位もまた使用することができる。結果的に、本開示は、本明細書中で様々な好ましい硬化剤（本明細書中で架橋剤、キュアリング剤とも呼ばれている）を提供するが、当技術分野で公知の他の硬化部位が使用される場合、このような代替の硬化部位を硬化させることが可能な他の硬化剤を使用することもできる。例えば、有機性過酸化物ベースの硬化剤および共硬化剤は、ハロゲン化した官能基の硬化部位基と共に使用することができる。第１と第２のペルフルオロポリマーの両方が窒素含有硬化部位を含むことが最も好ましい。
【００５９】
例示的硬化部位モノマーが以下に列挙され、これらの大部分は、構造がＰＡＶＥベースのものであり、反応部位を有する。ポリマーは様々であってよいが、好ましい構造体は、以下の構造（Ａ）：
ＣＦ２＝ＣＦＯ（ＣＦ２ＣＦ（ＣＦ３）Ｏ）ｍ（ＣＦ２）ｎ−Ｘ１（Ａ）
（式中、ｍは０または１〜５の整数であり、ｎは１〜５の整数であり、Ｘ１は窒素含有基、例えば、ニトリルまたはシアノである）
を有するものである。しかし、カルボキシル基、アルコキシカルボニル基またはハロゲン化した末端基もまた、Ｘ１として使用することができる。最も好ましくは、本明細書中の組成物中の第１と第２の硬化性ペルフルオロポリマーのいずれかまたは両方における硬化部位モノマーは、上記に述べられた（Ａ）（式中、ｍは０であり、ｎは５である）によるものである。本明細書中で述べられた硬化部位または官能基Ｘ１、例えば、窒素含有基は、硬化剤と反応した場合の架橋のための反応部位を含む。式（Ａ）による化合物は、単独で、または様々な、任意選択のこれらの組合せで使用することができる。架橋の観点から、架橋官能基は窒素含有基、好ましくは、ニトリル基であることが好ましい。
【００６０】
式（Ａ）による硬化部位モノマーのさらなる例は、以下の式（１）〜（１７）を含む：
ＣＹ２＝ＣＹ（ＣＦ２）ｎ−Ｘ２（１）
（式中、ＹはＨまたはＦであり、ｎは１〜約８の整数である）
ＣＦ２＝ＣＦＣＦ２Ｒｆ２−Ｘ２（２）
（式中、Ｒｆ２は（−ＣＦ２）ｎ−、−（ＯＣＦ２）ｎ−であり、ｎは０または１〜約５の整数である）
ＣＦ２＝ＣＦＣＦ２（ＯＣＦ（ＣＦ３）ＣＦ２）ｍ（ＯＣＨ２ＣＦ２ＣＦ２）ｎＯＣＨ２ＣＦ２−Ｘ２（３）
（式中、ｍは０または１〜約５の整数であり、ｎは０または１〜約５の整数である）
ＣＦ２＝ＣＦＣＦ２（ＯＣＨ２ＣＦ２ＣＦ２）ｍ（ＯＣＦ（ＣＦ３）ＣＦ２）ｎＯＣＦ（ＣＦ２）−Ｘ２（４）
（式中、ｍは０または１〜約５の整数であり、ｎは０または１〜約５の整数である）
ＣＦ２＝ＣＦ（ＯＣＦ２ＣＦ（ＣＦ３））ｍＯ（ＣＦ２）ｎ−Ｘ２（５）
（式中、ｍは０または１〜約５の整数であり、ｎは１〜約８の整数である）
ＣＦ２＝ＣＦ（ＯＣＦ２ＣＦ（ＣＦ３））ｍ−Ｘ２（６）
（式中、ｍは１〜約５の整数である）
ＣＦ２＝ＣＦＯＣＦ２（ＣＦ（ＣＦ３）ＯＣＦ２）ｎＣＦ（−Ｘ２）ＣＦ３（７）
（式中、ｎは１〜約４の整数である）
ＣＦ２＝ＣＦＯ（ＣＦ２）ｎＯＣＦ（ＣＦ３）−Ｘ２（８）
（式中、ｎは２〜約５の整数である）
ＣＦ２＝ＣＦＯ（ＣＦ２）ｎ−（Ｃ６Ｈ４）−Ｘ２（９）
（式中、ｎは１〜約６の整数である）
ＣＦ２＝ＣＦ（ＯＣＦ２ＣＦ（ＣＦ３））ｎＯＣＦ２ＣＦ（ＣＦ３）−Ｘ２（１０）
（式中、ｎは１〜約２の整数である）
ＣＨ２＝ＣＦＣＦ２Ｏ（ＣＦ（ＣＦ３）ＣＦ２Ｏ）ｎＣＦ（ＣＦ３）−Ｘ２（１１）
（式中、ｎは０または１〜約５の整数である）
ＣＦ２＝ＣＦＯ（ＣＦ２ＣＦ（ＣＦ３）Ｏ）ｍ（ＣＦ２）ｎ＝Ｘ２（１２）
（式中、ｍは０または１〜約４の整数であり、ｎは１〜約５の整数である）
ＣＨ２＝ＣＦＣＦ２ＯＣＦ（ＣＦ３）ＯＣＦ（ＣＦ３）−Ｘ２（１３）
ＣＨ２＝ＣＦＣＦ２ＯＣＨ２ＣＦ２−Ｘ２（１４）
ＣＦ２＝ＣＦＯ（ＣＦ２ＣＦ（ＣＦ３）Ｏ）ｍＣＦ２ＣＦ（ＣＦ３）−Ｘ２（１５）
（式中、ｍは、０を超える整数である）
ＣＦ２＝ＣＦＯＣＦ（ＣＦ３）ＣＦ２Ｏ（ＣＦ２）ｎ−Ｘ２（１６）
（式中、ｎは、少なくとも１である整数である）
ＣＦ２＝ＣＦＯＣＦ２ＯＣＦ２ＣＦ（ＣＦ３））ＯＣＦ２−Ｘ２（１７）
（式中、Ｘ２は、モノマーの反応部位サブユニット、例えば、ニトリル（−ＣＮ）、カルボキシル（−ＣＯＯＨ）、アルコキシカルボニル基［−ＣＯＯＲ５（式中、Ｒ５は、フッ化またはペルフルオロ化されていてもよい、１〜約１０個の炭素原子のアルキル基である）］、ハロゲンまたはアルキル化ハロゲン基（ＩまたはＢｒ、ＣＨ２Ｉなど）などであってよい）。ペルフルオロポリマーの硬化から生成されるペルフルオロエラストマーに対して、ならびに重合反応によりペルフルオロエラストマーを合成する場合の連鎖移動により分子量の低下を阻止するために、優れた熱抵抗性が所望される場合、ポリマー骨格鎖内に位置することになる硬化部位モノマーの骨格のその部分の中に水素原子を有さないペルフルオロ化化合物が使用されることが好ましい。さらに、ＣＦ２＝ＣＦＯ−構造を有する化合物は、ＴＦＥとの優れた重合反応性を提供するという観点から好ましい。
【００６１】
適切な硬化部位モノマーは、好ましくは、好ましい架橋反応性のために窒素含有硬化部位、例えば、ニトリルまたはシアノ硬化部位などを有するものを含む。しかし、カルボキシル、アルコキシカルボニル、ＣＯＯＨを有する硬化部位（上記に述べられたものに加えて複数のおよび様々な骨格を有する）および当技術分野で公知であり、開発されるべき他の類似の硬化部位もまた使用することができる。硬化部位モノマーは、単独でまたは様々な組合せで使用することができる。
【００６２】
本明細書中で使用される１つの好ましい高ＴＦＥペルフルオロポリマーにおいて、好ましいペルフルオロポリマーは、好ましくは、ペルフルオロポリマー化合物中のＴＦＥのモルパーセンテージを有し、これは、少なくとも約５０モルパーセント、より好ましくは約６０モルパーセント、最も好ましくは約７０モルパーセントまたはそれ超である。約６０モルパーセント〜約９５モルパーセントの使用は、様々な有用な高ＴＦＥペルフルオロポリマーに対して本明細書中で許容される。１つのこのような好ましいモノマー含有量は、６９．４：３０．２：０．４３であるＴＦＥ／ＰＡＶＥ／硬化部位モノマーであるが、ただし、正確なモノマー含有量は、異なる使用および効果に対して異なってもよい。本明細書中の他の好ましい実施形態では、高ＴＦＥペルフルオロポリマーは、約５０〜約７０モルパーセントのＴＦＥのＴＦＥ含有量を有することができる。
【００６３】
様々なＰＡＶＥを高ＴＦＥに使用することができる。一実施形態では、硬化部位モノマーは、好ましくはＣＦ２＝ＣＦＯ（ＣＦ２）５ＣＮであり、他の実施形態では、第１および第２のシアノ硬化部位基を有する硬化部位モノマーのうちの１種または複数であってよい。
【００６４】
適切なペルフルオロポリマーは、ダイキン工業株式会社から市販されており、米国特許第６，５１８，３６６号および第６，８７８，７７８号および米国公開特許出願第２００８−０２８７６２７号に記載されており、これらはそれぞれ、その中に記載されている高ＴＦＥペルフルオロポリマーに関して関連する部分において、本明細書中に援用されている。少なくとも２種の硬化部位モノマーを含む、本明細書中の好ましい実施形態における使用のためのさらなる市販のペルフルオロポリマーは、Ｆｅｄｅｒａｌ  Ｓｔａｔｅ  Ｕｎｉｔａｒｙ  Ｅｎｔｅｒｐｒｉｓｅ  Ｓ．Ｖ．  Ｌｅｂｅｄｅｖ  Ｉｎｓｔｉｔｕｔｅ  ｏｆ  Ｓｙｎｔｈｅｔｉｃ  Ｒｕｂｂｅｒ  ｏｆ  Ｐｅｔｅｒｓｂｕｒｇ、Ｒｕｓｓｉａまたは米国のＬｏｄｅｓｔａｒから入手可能なものであり、このようなペルフルオロエラストマーに関して関連する部分、これらの内容およびこれを製造する方法について、本明細書中に援用されている国際公報ＷＯ００／２９４７９Ａ１の範囲内に記載されている通りであり、またはＰＦＫ−６５もしくはＰＦＫ−１００として販売されている。
【００６５】
本明細書中の一実施形態において好ましい組成物は、約５０〜約７１モルパーセントの範囲のＴＦＥ含有量；約２６〜約４５の範囲のＰＡＶＥ含有量、約０．３５〜約０．６モルパーセントの第１の硬化部位モノマーおよび約１．９〜約２．５モルパーセントの第２の硬化部位モノマーを有する。
【００６６】
本明細書中で使用される第２のペルフルオロポリマーは、高ＴＦＥの第１のペルフルオロポリマーとしての使用に対して上記に述べられたものと同じでも異なっていてもよく、ＴＦＥの高い含有量を有することができるが、必ずしも有する必要はない。好ましくは、第２のペルフルオロポリマーは、フッ素樹脂材料がポリマー中にブレンドされて、微粒子形態でポリマー内に存在し、この微粒子形態が好ましくはマイクロ微粒子またはナノ微粒子形態のものであるが、しかし、使用される製造方法に応じて粒径は異なり得る。粒子は、様々な形態でおよび様々な技術を使用して提供することができる。フッ素樹脂、例えば、ＰＴＦＥ、およびその溶融加工性コポリマー（ＦＥＰおよびＰＦＡタイプポリマー）、様々なサイズのコアシェルポリマー（マイクロ粒子、ナノ粒子など）などは、機械的手段もしくは化学処理および／または重合により材料に組み込むことができる。好ましくは、フルオロ粒子は、マイクロ粒径もしくはナノ粒径であり、および／または溶融ブレンドもしくはラテックス重合技術を使用して、第２のペルフルオロポリマーへ組み込むことができる。溶融ブレンド技術、例えば、米国特許第４，７１３，４１８号および第７，４７６，７１１号など（これらのそれぞれは、このような溶融加工技術に関して本明細書に参照により援用されている）に記載されているものなどを利用することができる。ラテックス重合技術、および他の液体系もまた有用であり、フッ素樹脂を本明細書中の第２のペルフルオロポリマーに組み込むために最も好ましい。適切な方法ならびにコアシェルおよび他の粒子（粒子中に硬化部位も組み込まれている）を組み込んだ、生成したペルフルオロポリマーは、フッ素樹脂粒子を有するこのようなペルフルオロポリマーおよびこれを製造するための方法に関して本明細書に参照により援用されている米国特許第７，０１９，０８３号に記載されており、この中に記載されているモノマー含有量および材料の組合せを有することができる。適切なこのようなポリマーは、Ｓｔ．Ｐａｕｌ、Ｍｉｎｎｅｓｏｔａの３Ｍ  Ｃｏｒｐｏｒａｔｉｏｎから市販されている。このようなフッ素樹脂粒子は、エラストマー組成物へと最終的に硬化した場合、これらの硬化部位モノマーによってペルフルオロエラストマーマトリックスに統合されたままである。
【００６７】
他のペルフルオロポリマーおよび上記に述べられたなどの硬化部位モノマーを使用してこれから形成される、結果として生じるエラストマーの例は、米国特許第６，５１８，３６６号、第６，８７８，７７８号および米国公開特許出願第２００８−０２８７６２７号ならびに米国特許第７，０１９，０８３号において見出すこともでき、それぞれがその中に記載されているペルフルオロポリマーならびにこれらの生成したエラストマーおよびこれを形成する方法に関して関連する部分において本明細書中に援用されている。
【００６８】
本明細書中で特許請求された組成物中で使用するためのペルフルオロポリマーは、例えば、乳化重合、ラテックス重合、連鎖開始重合、バッチ重合およびその他を含めた重合を使用してフッ素含有エラストマーを形成するための任意の公知のまたは開発されるべき重合技術を使用して合成することができる。好ましくは、重合は、反応性の硬化部位がポリマー骨格のいずれかの末端もしくは両方の末端に位置し、および／または主要ポリマー骨格に依存するように行われる。
【００６９】
ポリマーを製造する１つの可能な方法は、開始剤、例えば、フッ素含有エラストマー（有機または無機の過酸化物およびアゾ化合物）の重合に対して当技術分野で公知のものなどを使用するラジカル重合が挙げられる。典型的な開始剤は、ペルスルフェート、ペルカーボネート、ペルエステルなどであり、好ましい開始剤は、過硫酸の塩、酸化カーボネートおよびエステル、ならびに過硫酸アンモニウムであり、最も好ましいものは過硫酸アンモニウム（ＡＰＳ）である。これらの開始剤は、単独でまたは還元剤、例えば、スルファイトおよび亜硫酸塩などと共に使用することができる。
【００７０】
乳化重合のために多種多様な乳化剤を使用することができるが、好ましいものは、重合中に生じる乳化剤分子に対する連鎖移動反応を抑制するために、フルオロカーボン鎖またはフルオロポリエーテル鎖を有するカルボン酸の塩である。乳化剤の量は一般的に、加えた水に対して、約０．０５〜２重量パーセント、および好ましくは０．２〜１．５重量パーセントの量で使用される。特別な配置を使用して、重合装置付近のスパークなどの発火源を回避すべきであることが述べられている。Ｇ．Ｈ．  Ｋａｌｂ、Ａｄｖａｎｃｅｄ  Ｃｈｅｍｉｓｔｒｙ  Ｓｅｒｉｅｓ、１２９巻、１２頁（１９７３年）を参照されたい。
【００７１】
重合圧力は異なっていてもよく、一般的に０．５〜７ＭＰａの範囲内であることができる。重合圧力が高いほど、重合速度が速くなる。したがって生産性の向上が所望される場合、重合圧力は、好ましくは少なくとも０．７ＭＰａである。ラテックス重合技術はまた、その中に記載されている製造技術について同様に本明細書に参照により援用されている、米国特許第７，０１９，０８３号にも記載されている。
【００７２】
当技術分野で公知の標準的重合手順を使用することができる。窒素含有基、例えば、ニトリルもしくはシアノなど、カルボキシル基、またはアルコキシカルボニル基を本明細書中の硬化性ペルフルオロポリマーにおいて使用するものとすると、この基は、その基を含有する架橋部位を有するさらなるモノマーを共重合することによって、ポリマー中に含むことができる。フッ素含有エラストマーを調製する際に、硬化部位モノマーを加え、共重合してもよい。このような基をポリマーに提供するためのさらなる方法は、重合生成物内に含有されているカルボン酸の金属塩またはアンモニウム塩などの基をカルボキシル基に変換するために、重合生成物を酸処理に供することによるものである。適切な酸処理方法の例は、塩酸、硫酸、硝酸または発煙硫酸で洗浄すること、または重合反応後に混合物系のｐＨ値を、上述の酸を使用して３もしくはそれ未満に下げることによるものである。カルボキシル基を導入するための別の方法は、ヨウ素および臭素を有する架橋可能なポリマーを発煙硝酸で酸化することによるものである。
【００７３】
未硬化のペルフルオロポリマーは市販されており、３Ｍ  Ｃｏｒｐｏｒａｔｉｏｎ、Ｓｔ．Ｐａｕｌ、Ｍｉｎｎｅｓｏｔａにより、Ｄｙｎｅｏｎ（商標）の名称で販売されているペルフルオロポリマー、Ｄａｉｅｌ−Ｐｅｒｆｌｕｏｒ（登録商標）およびダイキン工業株式会社（大阪、日本）から入手可能な他の類似のポリマーが含まれる。他の好ましい材料はまた、イタリアのＳｏｌｖａｙ  Ｓｏｌｅｘｉｓ、Ｆｅｄｅｒａｌ  Ｓｔａｔｅ  Ｕｎｉｔａｒｙ  Ｅｎｔｅｒｐｒｉｓｅ  Ｓ．Ｖ．  Ｌｅｂｅｄｅｖ  Ｉｎｓｔｉｔｕｔｅ  ｏｆ  Ｓｙｎｔｈｅｔｉｃ  Ｒｕｂｂｅｒ  ｏｆ  Ｐｅｔｅｒｓｂｕｒｇ、Ｒｕｓｓｉａ、旭硝子（日本）、およびＷ．Ｌ．Ｇｏｒｅからも入手可能である。
【００７４】
様々な硬化性フッ素含有組成物および本発明のエラストマー含有組成物と共に使用するための硬化剤（本明細書中で架橋剤またはキュアリング剤とも呼ばれている）は、本明細書中に記載されている様々な硬化部位と共に使用するためのものであり、架橋を形成するために、組成物中の硬化部位モノマーの硬化部位もしくは官能基、または様々な未硬化のペルフルオロポリマーの硬化部位と硬化可能（すなわち、架橋可能）、または他のやり方で硬化反応を生じることが可能なはずである。好ましい架橋剤またはキュアリング剤は、オキサゾール、チアゾール、イミダゾール、またはトリアジン環を有する架橋を形成するものである。このような化合物ならびにアミドキシム、テトラアミンおよびアミドラゾンを含めた他の硬化剤を、本発明において架橋のために使用することができる。これらの中でも、イミダゾールは、優れた機械的強度、熱抵抗性、化学抵抗性、低温抵抗性を提供する架橋製品、特に、熱抵抗性と低温抵抗性に関してバランスがとれていて、優れている硬化製品が達成可能であるという点で好ましい。
【００７５】
窒素含有硬化部位に対して、好ましい硬化剤は、ビスアミノフェノール、ビスアミノフェノールＡＦ、およびこれらの組合せを含めたビスフェニルベースの硬化剤およびその誘導体；ビスアミノチオフェノール（ｂｉｓａｍｉｎｏｔｈｉｐｈｅｎｏｌｓ）、パラベンゾキノンジオキシム（ＰＢＱＤ）、ならびに様々なこのような化合物の塩、およびテトラフェニルスズを使用することができる。適切な硬化剤の例は、例えば、米国特許第７，５２１，５１０Ｂ２号、第７，２４７，７４９Ｂ２号および第７，５１４，５０６Ｂ２号に見出すことができ、これらのそれぞれは、シアノ基含有ペルフルオロポリマーのための様々な硬化剤の列挙に関して関連する部分において本明細書中で援用されている。加えて、ペルフルオロポリマーは、照射硬化技術を使用して硬化させることができる。
【００７６】
第１の好ましい実施形態では、シアノ基を有する硬化部位に対する好ましい硬化剤は、硬化の際にベンゾイミダゾール架橋構造を形成する、以下の式（Ｉ）および（ＩＩ）のような少なくとも２つの架橋性基を有する芳香族アミンまたはこれらの組合せを有する硬化剤である。これらの硬化剤は、当技術分野で公知であり、これらの全体が本明細書中で援用されている、米国特許第６，８７８，７７８号およびＵＳ６，８５５，７７４号において、関連する部分において、および具体例を用いて考察されている。
【化１９】
0006726099.tif 000020
（式中、Ｒ１は、式（ＩＩ）による各基の中で同じでありまたは異なり、ＮＨ２、ＮＨＲ２、ＯＨ、ＳＨまたは一価の有機基もしくは他の有機基、例えば、約１〜約１０個の炭素原子の、アルキル、アルコキシ、アリール、アリールオキシ、アラルキルおよびアラルキルオキシであってよく、ここで、非アリール型の基は、分枝鎖もしくは直鎖であってよく、置換もしくは非置換であってよく、Ｒ２は、−ＮＨ２、−ＯＨ、−ＳＨまたは一価もしくは他の有機基、例えば、脂肪族炭化水素基、フェニル基およびベンジル基、またはアルキル、アルコキシ、アリール、アリールオキシ、アラルキルならびにアラルキルオキシ基などであってよく、ここで、各基は、約１〜約１０個の炭素原子であり、非アリール型の基は、分枝鎖または直鎖であってよく、置換または非置換であってよい）。好ましい一価の有機基または他の有機基、例えば、アルキルおよびアルコキシ（またはそのペルフルオロ化バージョン）などは、１〜６個の炭素原子であり、好ましいアリール型の基はフェニルおよびベンジル基である。その例として、−ＣＦ３、−Ｃ２Ｆ５、−ＣＨ２Ｆ、−ＣＨ２ＣＦ３もしくは−ＣＨ２Ｃ２Ｆ５、フェニル基、ベンジル基；または水素原子のうちの１〜約５個がフッ素原子で置換されているフェニルもしくはベンジル基、例えば、−Ｃ６Ｆ５、−ＣＨ２Ｃ６Ｆ５（式中、基は、−ＣＦ３もしくは他の低級ペルフルオロアルキル基を含めた基でさらに置換されていてもよい）、または、１〜５個の水素原子がＣＦ３で置換されているフェニルもしくはベンジル基、例えば、Ｃ６Ｈ５−ｎ（ＣＦ３）ｎ、−ＣＨ２Ｃ６Ｈ５−ｎ（ＣＦ３）ｎ（式中、ｎは１〜約５である）などが挙げられる。水素原子は、フェニルまたはベンジル基でさらに置換されていてもよい。しかし、フェニル基およびＣＨ３は、優れた熱抵抗性、良好な架橋反応性および相対的に簡単な合成を提供するので好ましい。
【００７７】
有機アミンに式（Ｉ）または（ＩＩ）が組み込まれている構造体は、少なくとも２つの架橋反応性基が得られるように、式（Ｉ）または（ＩＩ）のうちの少なくとも２つのこのような基を含むべきである。
【００７８】
以下に示されている式（ＩＩＩ）、（ＩＶ）および（Ｖ）を有する硬化剤も本明細書で有用である。
【化２０】
0006726099.tif 000021
（式中、Ｒ３は、好ましくはＳＯ、ＯもしくはＣＯ、または有機もしくはアルキレン型の基、例えば、１〜６個の炭素原子の、アルキル、アルコキシ、アリール、アラルキルもしくはアラルコキシ基など、または約１〜約１０個の炭素原子を有し、分枝鎖もしくは直鎖であり、飽和もしくは不飽和であり、および分枝鎖もしくは直鎖である（非アリール型の基に関して）このような基のペルフルオロ化バージョン、または単結合であり、Ｒ４は、好ましくは、以下に示されているもの：
【化２１】
0006726099.tif 000022
などの反応性の側基である）；
【化２２】
0006726099.tif 000023
（式中、Ｒｆ１は、直鎖もしくは分枝鎖基であってよい、および／または飽和もしくは不飽和であってよい、および／または置換もしくは非置換であってよい、約１〜約１０個の炭素原子のペルフルオロアルキルもしくはペルフルオロアルコキシ基である）；および
【化２３】
0006726099.tif 000024
（式中、ｎは約１〜約１０の整数である）。
【００７９】
本明細書中の硬化剤のすべての組合せは、本発明の範囲内である。熱抵抗性に対して、オキサゾール環、イミダゾール環、チアゾール環およびトリアジン環形成架橋剤が好ましく、以下に列挙された式の化合物を含むことができ、式（Ｉ）、（ＩＩ）、（ＩＩＩ）、（ＩＶ）および（Ｖ）、具体的には、式（ＩＩ）（式中、Ｒ１は、同じでありまたは異なり、それぞれは、−ＮＨ２、−ＮＨＲ２、−ＯＨまたは−ＳＨであり、Ｒ２は一価の有機基であり、好ましくは水素ではない）；式（ＩＩＩ）（式中、Ｒ３は、−ＳＯ２−、−Ｏ−、−ＣＯ−、および１〜約６個の炭素原子のアルキレン基、１〜約１０個の炭素原子のペルフルオロアルキレン基または単結合であり、Ｒ４は、以下に記述されている通りである）；式（ＩＶ）（式中、Ｒｆ１は、１〜約１０個の炭素原子のペルフルオロアルキレン基である）、および式（Ｖ）（式中、ｎは１〜約１０の整数である）に関してさらに以下に考察されている。このような化合物の中でも、本明細書中で記述されているような式（ＩＩ）の化合物は、熱抵抗性に対して好ましく、ここでは熱抵抗性が、架橋後の芳香族環の安定化により向上している。式（ＩＩ）におけるＲ１に関して、Ｎ−Ｒ２結合（式中、Ｒ２は一価の有機基であり、水素ではない）は、Ｎ−Ｈ結合よりも酸化抵抗性が高いので、Ｒ１として−ＮＨＲ２を使用することもまた好ましい。
【００８０】
式（ＩＩ）のように少なくとも２つの基を有する化合物、およびその上に２〜３つの架橋可能な反応性基、より好ましくは２つの架橋性基を有する化合物が好ましい。
【００８１】
上記の好ましい式に基づく例示的硬化剤は、少なくとも２つの官能基、例えば、以下の構造式（ＶＩ）、（ＶＩＩ）または（ＶＩＩＩ）を含む：
【化２４】
0006726099.tif 000025
（式中、Ｒ５は、炭素原子に関してペルフルオロ化され、好ましくは約１〜約１０個の炭素原子である、飽和もしくは不飽和の、分枝鎖もしくは直鎖、置換もしくは非置換の基、例えば、アルキル、アルコキシ、アリール、ＳＯ、Ｏ、ＣＯ、または類似の基を表す）；
【化２５】
0006726099.tif 000026
（式中、Ｒ１は、本明細書中の他の箇所で定義されている通りであり、Ｒ６は、Ｏ、ＳＯ２、ＣＯまたはペルフルオロ化されていてもよい有機基、例えば、約１〜約１０個の炭素原子のアルキル、アルコキシ、アリール、アリールオキシ、アラルキルおよびアラルキルオキシであってよく、非アリール型の基は、分枝鎖もしくは直鎖であってよく、置換もしくは非置換であってよく、または単結合もしくはアルキレン結合であってよい）。
【００８２】
簡単な合成の観点から、本明細書中で好まれているさらなる実施形態では、最も好ましい架橋剤は、式（ＩＩ）で表されるような２つの架橋可能な反応性基を有する化合物であり、式（ＶＩＩＩ）において以下に示されている。
【化２６】
0006726099.tif 000027
（式中、Ｒ１は上記の通りであり、Ｒ６は、−ＳＯ２、−Ｏ−、−ＣＯ−、１〜約６個の炭素原子のアルキレン基、１〜約１０個の炭素原子のペルフルオロアルキレン基、単結合または式（ＩＸ）：
【化２７】
0006726099.tif 000028
に示されているような基であり、この式はより容易な合成を提供する）。１〜約６個の炭素原子のアルキレン基の好ましい例は、メチレン、エチレン、プロピレン、ブチレン、ペンチレン、ヘキシレンなどである。１〜約１０個の炭素原子のペルフルオロアルキレン基の例は、
【化２８】
0006726099.tif 000029
などである。これらの化合物はビスアミノフェニル化合物の例として公知である。この構造による好ましい化合物は、式（Ｘ）：
【化２９】
0006726099.tif 000030
［式中、Ｒ７は、各場合にも、同じでありまたは異なり、各Ｒ７は、水素、１〜約１０個の炭素原子のアルキル基；１〜１０個の炭素原子の、部分的にフッ化またはペルフルオロ化したアルキル基；フェニル基；ベンジル基；または１〜約５個の水素原子がフッ素または低級アルキルまたはＣＦ３などのペルフルオロアルキル基で置き換えられている、フェニルもしくはベンジル基である］
のものを含む。
【００８３】
硬化剤の非限定的な例として、２，２−ビス（２，４−ジアミノフェニルヘキサフルオロプロパン、２，２−ビス［３−アミノ−４−（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパン、２，２−ビス［３−アミノ−４−（Ｎ−フェニルアミノ）フェニル］ヘキサフルオロプロパン、２，２−ビス［３−アミノ−４−（Ｎ−ペルフルオロフェニルアミノ）フェニル］ヘキサフルオロプロパン、２，２−ビス［３−アミノ−４（Ｎ−ベンジルアミノ）フェニル］ヘキサフルオロプロパン、および類似の化合物が挙げられる。これらの中で、好ましい優れた熱抵抗特性に対して、２，２−ビス［３−アミノ−４（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパンおよび２，２−ビス［３−アミノ−４−（Ｎ−フェニルアミノ）フェニル］ヘキサフルオロプロパンが好ましい。また熱抵抗特性に対して好ましいのは、テトラアミン、例えば、４，４’−［２，２，２−トリフルオロ−１−（トリフルオロメチル）エチリデン］ビス［Ｎ１−フェニル−１，２−ベンゼンジアミン］もしくは２，２−ビス［３−アミノ−４−（Ｎ−フェニルアミノフェニル）］ヘキサフルオロプロパンなどが好ましい。
【００８４】
他の適切な硬化剤として、当技術分野で公知であるか、または開発されるべきものとして、オキサゾール環、イミダゾール環、チアゾール環、およびトリアジン環形成硬化剤、アミドキシムおよびアミドラゾン架橋剤、ならびに特にビスアミノフェノール、ビスアミノフェノールＡＦ、およびこれらの組合せ；ビスアミノチオフェノール；ビスアミジン；ビスアミドキシム；ビスアミドラゾン；モノアミジン；モノアミドキシムおよびモノアミドラゾンが挙げられ、これらの例は、例えば、米国特許第７，２４７，７４９号および第７，５２１，５１０号に示されており、関連する部分において、本明細書中で参照により援用され、硬化剤および共硬化剤ならびにその中の促進剤が含まれる。イミダゾールは、これらが、良好な機械的強度、熱抵抗性、化学抵抗性、および低温受容力、ならびに架橋特性と高温特性および低温特性との良好なバランスの一因となり得るという点で有用である。ビスアミドキシム、ビスアミドラゾン、ビスアミノフェノール、ビスアミノチオフェノールまたはビスジアミノフェニル硬化剤は、ペルフルオロポリマー中のニトリルもしくはシアノ基、カルボキシル基、および／またはアルコキシカルボニル基と反応して、本明細書中の組成物から形成される、結果として生じる硬化製品において、架橋としてオキサゾール環、チアゾール環、イミダゾール環、またはトリアジン環を有する、本明細書中の一部の実施形態で好ましいペルフルオロエラストマーを形成することに対して、本明細書中で最も好ましい。
【００８５】
本明細書中の一実施形態では、式（Ｉ）または（ＩＩ）におけるような架橋反応性基を有する少なくとも２つの化学基を含む化合物は、熱抵抗性を増加させ、芳香族環系を安定化するために使用することができる。２〜３個のこのような基を有する、（Ｉ）または（ＩＩ）の中の基に対して、より少ない数の基を有すると、十分な架橋が得られない場合があるので、各基（Ｉ）または（ＩＩ）において少なくとも２つを有することが好ましい。
【００８６】
このような組成物は、好ましくは、第１の硬化性ペルフルオロポリマーと、第２の硬化性ペルフルオロポリマーを、約２５対約７５モルパーセント〜約７５対約２５モルパーセント、好ましくは約４０対約６０モルパーセント〜約６０対約４０モルパーセント、または約３０対約７０モルパーセント〜約７０対約３０モルパーセント、または、好ましくは約５０対約５０の比で有するブレンドである。
硬化性ペルフルオロポリマーのそれぞれの中の少なくとも１つの硬化部位モノマーのそれぞれは、好ましくは、第１の硬化性ペルフルオロポリマーおよび第２の硬化性ペルフルオロポリマーのそれぞれにおいて、約０．０１〜約１０モルパーセントの量で、それぞれおよび個々に存在する。少なくとも１種の硬化剤は、組成物中の硬化性ペルフルオロポリマーの硬化部位モノマーを硬化させるのに適切な可変の量、例えば、組成物中のペルフルオロポリマー１００重量部当たり、約０．１重量部の量で存在してもよく、好ましくは組成物中のペルフルオロポリマー１００重量部当たり約０．０１〜約６重量部、または、好ましくは組成物中のペルフルオロポリマー１００重量部当たり約０．０１〜約２重量部の量で存在する。一実施形態では、少なくとも２種の硬化剤は、第１のペルフルオロポリマー中で、第１の硬化剤に対して、ペルフルオロポリマー１００重量部当たり約０．０１〜約６重量部の量で、少なくとも１種の第２の硬化剤に対して、ペルフルオロポリマー１００重量部当たり約０．０１〜約２重量部の量で使用される。
【００８７】
第１および第２の硬化性ペルフルオロポリマーのいずれかまたは両方において、少なくとも１種の硬化部位モノマー中の１つの硬化部位は、好ましくは窒素含有硬化部位である。第１の硬化性ペルフルオロポリマー中の少なくとも１種の硬化部位モノマー中の少なくとも１つの硬化部位は、シアノ、カルボキシル、カルボニル、アルコキシカルボニル、およびこれらの組合せからなる群から選択することができ、最も好ましくはシアノ基である。
【００８８】
少なくとも１種の硬化剤は、好ましくは、以下の適切な硬化剤のうちの１種である：フッ化イミドイルアミジン；ビスアミノフェノール；ビスアミジン；ビスアミドキシム；ビスアミドラゾン；モノアミジン；モノアミドキシム；モノアミドラゾン；ビスアミノチオフェノール；ビスジアミノフェニル；式（ＩＩ）：
【化３０】
0006726099.tif 000031
（式中、Ｒ１は、同じでありまたは異なり、それぞれは、−ＮＨ２、−ＮＨＲ２、−ＯＨまたは−ＳＨであり、Ｒ２は一価の有機基である）
で表される少なくとも２つの架橋性基を有するテトラアミンおよび芳香族アミン；式（ＩＩＩ）：
【化３１】
0006726099.tif 000032
（式中、Ｒ３は、−ＳＯ２−、−Ｏ−、−ＣＯ−、１〜６個の炭素原子を有するアルキレン基、１〜１０個の炭素原子を有するペルフルオロアルキレン基または単結合であり、Ｒ４は、
【化３２】
0006726099.tif 000033
である）
で表される化合物；式（ＩＶ）：
【化３３】
0006726099.tif 000034
（式中、Ｒｆ１は、１〜１０個の炭素原子を有するペルフルオロアルキレン基である）で
表される化合物；式（Ｖ）：
【化３４】
0006726099.tif 000035
（式中、ｎは１〜１０の整数およびこれらの組合せである）
で表される化合物であって、少なくとも１種の硬化剤が少なくとも１種の第１のペルフルオロポリマー中の少なくとも１つの硬化部位および第２のペルフルオロポリマー中の少なくとも１つの硬化部位と反応して、組成物中の少なくとも１種のペルフルオロポリマーおよび少なくとも１種の第２のペルフルオロポリマーを架橋することが可能である化合物。
【００８９】
少なくとも１種の硬化剤は、さらにより好ましくは、式（ＩＩ）（式中、Ｒ１は、−ＮＨＲ２）で表される少なくとも２つの架橋性基を有する芳香族アミン；フッ化イミドイルアミジン；ビスアミノフェノール；およびこれらの組合せである。
【００９０】
一実施形態では、硬化性フッ素含有エラストマー組成物は、好ましくは、上記に述べられたような化合物の範囲内のテトラアミン化合物である化合物として少なくとも１種の硬化剤を含む。このような化合物は単独でまたは組み合わせて使用することができる。本明細書中の硬化剤として使用するのに最も好ましい化合物は、式（ＩＩ）（式中、Ｒ１は−ＮＨＲ２であり、Ｒ２はアリール基である）によるものである。このような化合物はまた、４，４’−［２，２，２−トリフルオロ−１−（トリフルオロメチル）エチリデン］ビス［Ｎ１−フェニル−１，２−ベンゼンジアミン］（「Ｎｐｈ−ＡＦ」）（また「Ｖ６」としても公知である）としても公知である。
【化３５】
0006726099.tif 000036
本明細書中の別の実施形態では、最も好ましい硬化剤は、ペルフルオロイミドイルアミジン、例えば、以下の化合物および類似の化合物に関して本明細書中で参照により援用されている米国特許公報第２００８−００３５８８３Ａ１号に見出されるものなどを含む。ＤＰＩＡ−６５としても記載されている１つの好ましい化合物を、以下に示す。
【化３６】
0006726099.tif 000037
他の好ましい化合物は、ビスアミノフェノール、ビスアミノフェノールＡＦ、およびこれらの組合せである。
【００９１】
１つのさらなる実施形態では、組成物は、好ましくはペルフルオロエラストマー組成物であり、少なくとも１種の硬化剤はＮｐｈ−ＡＦ（またはＶ６）の使用を含む：
【化３７】
0006726099.tif 000038
この化合物は、単独でまたは別の硬化剤と共に、例えば、ビスアミノフェノールまたはビスアミノフェノールＡＦなどと組み合わせて、および／またはこれらの代替と組み合わせてもしくはこれらの代替として、使用することができ、少なくとも１種の硬化剤は、ＤＰＩＡ−６５：
【化３８】
0006726099.tif 000039
をさらに含む。
本明細書中の他の好ましい実施形態では、式（ＸＩＩ）の化合物は、単独でまたは
【化３９】
0006726099.tif 000040
（式中、各Ｒ１は、独立して−ＮＨ２、−ＮＨＲ２、−ＯＨまたは−ＳＨであり、Ｒ２は、一価の有機基であり、Ｒ６は、−ＳＯ２、−Ｏ−、−ＣＯ−、１〜約６個の炭素原子のアルキレン基、１〜約１０個の炭素原子のペルフルオロアルキレン基、単結合または式（ＩＸ）：
【化４０】
0006726099.tif 000041
に示されているような基である）
と組み合わせて使用される。このような組合せにおける第２の硬化剤は、好ましくは、式（Ｘ）：
【化４１】
0006726099.tif 000042
（式中、Ｒ７は、独立して、水素、１〜約１０個の炭素原子のアルキル基；１〜１０個の炭素原子の部分的にフッ化またはペルフルオロ化したアルキル基；フェニル基；ベンジル基；またはフッ化もしくは部分的にフッ化したフェニル基；フッ化もしくは部分的にフッ化したベンジル基；あるいは官能基または低級アルキルもしくはペルフルオロアルキル基である基を有するフェニルまたはアルキル基から選択される）
による化合物である。この組合せにおける第２の硬化剤は、好ましくは、ビスアミノフェノール、ビスアミノフェノールＡＦまたはこれらの組合せである。
【００９２】
以下の実施例２１〜２７および２９〜３１において本明細書中で例示されている、この好ましい実施形態では、式ＸＩＩで表された型の硬化剤の、ビスアミノフェノール型硬化剤または関連する化合物に対する好ましい比は、好ましくは約０．５：１〜約３５：１、好ましくは約１：１〜約３２：１および最も好ましくは約８：１〜１６：１である。
【００９３】
本発明はまた、テトラフルオロエチレン、第１のペルフルオロアルキルビニルエーテルおよび少なくとも１つの硬化部位を有する、または一実施形態では、少なくとも２種の硬化部位モノマーを有する、少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマー；テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とを含む硬化性ペルフルオロエラストマー組成物も含む。
【００９４】
少なくとも１種の硬化剤は、
【化４２】
0006726099.tif 000043
ビスアミノフェノール、ビスアミノフェノールＡＦ、およびこれらの組合せからなる群から選択することができ、これは、（ＸＩＩ）の式およびビスアミノフェノールおよび／またはビスアミノフェノールＡＦの組合せを含む。
【００９５】
第１または第２の硬化性ペルフルオロポリマーのうちのいずれかの中の硬化部位モノマーの少なくとも１種はＣＦ２＝ＣＦＯ（ＣＦ２）５ＣＮであってよい。第２の硬化性フルオロポリマーは、好ましくは、ラテックス重合中のブレンドの結果としてフッ素樹脂粒子を含み、フッ素樹脂粒子は窒素含有硬化部位モノマーを含む。
【００９６】
ニトリル基などを有するフッ素含有硬化性ペルフルオロポリマーと共に使用するための、本明細書中で述べられている好ましい硬化剤に加えて、第１および第２のペルフルオロポリマーならびに／または本明細書中の組成物に加える他のペルフルオロポリマーに対して当技術分野で公知の硬化剤を使用してニトリル基を硬化させることは本発明の範囲内である。当技術分野で公知の他の硬化剤の例として、有機スズ、例えば、テトラフェニルスズ、トリフェニルスズなど（これらの化合物は好ましいトリアジン環を形成するので）などが挙げられる。有機スズ化合物が使用される場合、組成物中の硬化性ペルフルオロポリマー１００重量部に基づき、約０．０５〜約１０重量部、より好ましくは約１〜約５重量部の量で存在するのが好ましい。有機スズが約０．０５部未満の量で存在する場合、ポリマーは、硬化の際に十分に架橋しない傾向があり、この量が約１０部を超えると、形成された製品の物理的特性が、劣化する傾向にある。当技術分野で周知であるような過酸化物硬化剤および共硬化剤はまた、ハロゲン化した硬化部位が利用される場合に使用することができる。
【００９７】
本明細書中で記述されているような硬化性ペルフルオロエラストマー組成物から形成されるこのような硬化したペルフルオロエラストマー組成物は、成形品を形成するために硬化および造形することができる。一般的に、成形品はＯリング、シール、ガスケット、挿入物などの封止部材として形成されることになるが、当技術分野で公知であるか、または開発されるべき他の形状および使用が本明細書中で想定される。
【００９８】
成形品は、例えば、ボンデッドシールを形成するために表面に結合することができる。このようなボンデッドシールは、例えば、半導体加工において使用するための、例えば、プレボンデッドドア、ゲート、およびスリットバルブドアを形成するために使用することができる。このような成形品、例えば、シールなどを結合することができる表面として、ポリマー表面ならびに金属および金属合金表面が挙げられる。一実施形態では、本発明は、例えば、ステンレススチールまたはアルミニウムから形成される、ゲートまたはスリットバルブドアを含み、これらに対してＯリングシールは、シールを受け入れるように構成されたドアの中の溝と一致している。結合は、結合組成物の使用を介してまたは接着剤を介して生じることができる。さらに、フルオロ溶媒、例えば、ペルフルオロポリマー、少なくとも１種の硬化性ペルフルオロポリマーおよび硬化剤を溶解することが可能な、３Ｍ製のいくつかのＦｌｕｏｒｉｎｅｒｔ（登録商標）溶媒のうちの１種で形成される結合剤を調製することができる。
【００９９】
結合剤はＯリングを製造するための型の中での押出しポリマーの初期硬化後に、およびドアなどの表面にシールを結合させる前に、Ｏリングもしくはドアの溝に対して利用してもよいし、または結合剤は、押出しポリマーに利用して、このポリマーを結合する表面（ドア）においてｉｎ  ｓｉｔｕで成形するおよび硬化させることもでき、これによって、熱硬化の際に、ペルフルオロポリマーはＯリング中で、および結合剤内でも同時に硬化される。必ずではないが、好ましくは、結合剤に使用されるペルフルオロポリマーは、本明細書中に記載されているペルフルオロエラストマー組成物中のペルフルオロポリマーのうちの少なくとも１種と同じである。結合剤はまた、好ましくは、本明細書中に記載されている硬化性ペルフルオロエラストマー組成物に使用されている両方のペルフルオロポリマーを含むことができ、および／または意図する表面に組成物を結合するために硬化可能である任意の適切な硬化性ペルフルオロポリマーを使用して有用となり得る。
【０１００】
硬化性ペルフルオロエラストマー組成物は、第１および第２のペルフルオロポリマーとして本明細書中の他の箇所で記載されているような少なくとも２種の硬化性ペルフルオロポリマーと、少なくとも１種の第１および第２の硬化部位モノマーの硬化部位を硬化可能な、少なくとも１種の硬化剤と、好ましい実施形態では、少なくとも２種の硬化剤とを合わせることによって最初に調製する。
【０１０１】
ポリマーは、典型的なゴム加工装置、例えば、開放型ロール、バンバリーミキサー、ニーダーなどを使用して合わせることができる。組成物はまた、閉鎖型混合器の方法および乳化混合を介した凝固の方法を使用して調製することもできる。好ましくは、２ロール混合器などの典型的な混合器は通常、ペルフルオロポリマー（ペルフルオロエラストマーゴムとも呼ばれる）を合わせるために使用されるようなものである。好ましくは、この方法では、ポリマーは、室温で混合するか、または約３０℃〜約１００℃、および好ましくは約１００℃の高温で混合する。
【０１０２】
所望する場合、不必要ではあるが、添加剤はまたこの時点で組成物に混和してもよい。添加剤は、第１および第２の硬化性ペルフルオロポリマーの相互作用の独特な性質およびブレンドされた組成物により伝えられる特性により、任意選択であり、必要とされない。しかし、ある特定の特性を変更することを所望する場合、硬化促進剤、共硬化剤、架橋助剤（ｃｏ−ａｇｅｎｔ）、加工助剤、例えば、ペルフルオロポリエーテルなど、可塑剤、充填剤および改質剤、例えば、シリカ、フルオロポリマーなど（マイクロパウダー、ペレット、繊維およびナノパウダー形態で、当技術分野で公知であるようなＴＦＥおよびその溶融加工性コポリマーならびにコアシェル改質フルオロポリマー）、フルオログラファイト、シリカ、硫酸バリウム、炭素、カーボンブラック、フッ化炭素、粘土、タルク、金属充填剤（酸化チタン、酸化アルミニウム、酸化イットリウム、酸化ケイ素、酸化ジルコニウム）、金属炭化物（炭化ケイ素、炭化アルミニウム）、金属窒化物（窒化ケイ素、窒化アルミニウム）、他の無機充填剤（フッ化アルミニウム、フッ化炭素）、着色剤、有機色素および／または顔料、例えば、アゾ、イソインドリノン（ｉｓｏｉｎｄｏｌｅｎｏｎｅ）、キナクリドン、ジケトピロロピロール、アントラキノンなど、イミド充填剤（例えば、ポリイミド、ポリアミド−イミドおよびポリエーテルイミド）、ケトン樹脂（例えば、ＰＥＥＫ、ＰＥＫおよびＰＥＫＫなどのポリアリーレンケトン）、ポリアリーレート、ポリスルホン、ポリエーテルスルホン、ポリフェニレンスルフィド、ポリオキシベンゾエートなどは、当技術分野で公知の量で使用することができ、および／または異なる特性に対して様々であってよい。本明細書中の充填剤のすべては、単独でまたは２種もしくはそれ超のこのような充填剤および添加剤と組み合わせて使用することができる。
【０１０３】
好ましくは、いずれの任意選択の充填剤も、組成物中の合わせた硬化性ペルフルオロポリマー１００部当たり、約３０部未満の総量を使用した。熱抵抗性、およびプラズマ抵抗性（プラズマの放出の際の粒子の数の減少および低い重量損失率）を提供する有機充填剤として、上述されたものの中でも、有機顔料、イミド構造を有するイミド充填剤、例えば、ポリイミド、ポリアミドイミドおよびポリエーテルイミドなど、ならびにＰＥＥＫ、およびＰＥＫなどのケトンベースのエンジニアリング樹脂が挙げられるが、有機顔料が好ましい。
【０１０４】
熱抵抗性および化学抵抗性に対して好ましく、本明細書中に記載されている組成物から形成される成形品の最終特徴に対して、あまり効果を与えない着色充填剤として、キナクリドン、ジケトピロロピロールおよびアントラキノン顔料および色素が挙げられるが、キナクリドンが好ましい。
【０１０５】
無機充填剤の中でも、プラズマ効果を遮蔽するために好ましい充填剤として、酸化アルミニウム、酸化イットリウム、酸化ケイ素、酸化ジルコニウムおよびフッ化炭素が挙げられる。
【０１０６】
ポリマーを組み合わせた後、ペルフルオロエラストマー組成物中の第１および第２の硬化性ペルフルオロポリマーを硬化させることによって、本明細書に記載されているような硬化したペルフルオロエラストマー組成物を形成する。
【０１０７】
硬化性ペルフルオロエラストマー組成物は、所望の架橋結合を形成するために、硬化部位および選択した硬化剤に応じて、慣習的に使用される温度および時間の間硬化させるのが好ましい。いずれにせよ、温度は、組成物中の硬化性ペルフルオロポリマーが実質的に硬化する、好ましくは少なくとも７０％硬化するまで、硬化反応の進行を可能にするのに十分な温度であるべきである。好ましい硬化温度および時間は約１５０℃〜約２５０℃、約５〜約４０分間である。硬化後、任意選択の後硬化を使用することができる。許容される後硬化温度および時間は、約２５０℃〜約３２０℃、約５〜約４８時間である。
【０１０８】
硬化中、本明細書中に記載されている硬化性ペルフルオロエラストマー組成物は、成形品に形成することができるが、同時に、型に対して付与される熱および圧力を使用して硬化させることもできる。好ましくは、組み合わせた硬化性ペルフルオロポリマーは、例えば、押出しロープなどの予成形品、または予成形品を収容するために造形された溝を有する型の中に予成形品を含めるために、および硬化中に成形品を形成するために有用である他の形状に形成する。任意選択の後硬化はまた、好ましくは大気または窒素下で行うこともできる。
【０１０９】
充填剤に加えて、本明細書中で好ましいものと同じでありまたは異なる硬化部位モノマーを含む、様々な型を有するさらなる硬化性および非硬化性ペルフルオロポリマーを含めることは本発明の範囲内である。第１のペルフルオロポリマーおよび／または第２のペルフルオロポリマーと共に作用するか、またはこれらの硬化を促進するかのいずれかのための、あるいは、いずれのさらなる任意選択の硬化性ペルフルオロポリマーをも硬化させるおよび／または硬化を促進するさらなる硬化剤および硬化促進剤もまた本明細書中に含むことができる。非硬化性ペルフルオロポリマーとして、反応性の硬化部位を欠いたもの、および１種または複数のエチレン性不飽和のモノマー（例えば、ＴＦＥ、ＨＦＰおよびＰＡＶＥなど）から形成されるものが挙げられる。さらなる硬化性ペルフルオロポリマーは、本明細書中で述べられた硬化性ペルフルオロポリマーのいずれか、ならびに当技術分野で公知であるような有機過酸化物硬化系との架橋に対して適切な硬化部位を有するもの、テトラフェニルスズ硬化物、ビスアミノフェニルベースの硬化物などであってよい。このようなポリマーは、代替のブレンドを開発するため、および本明細書中に述べられた組成物の特性を改変するために加えることもできる。
【０１１０】
本発明はまた、テトラフルオロエチレン、第１のペルフルオロアルキルビニルエーテルおよび少なくとも１つの硬化部位を有する少なくとも１種の第１の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とのブレンドを含む硬化性フッ素含有組成物を硬化させることによって形成される硬化したフッ素含有エラストマーも含む。
【０１１１】
テトラフルオロエチレン、第１のペルフルオロアルキルビニルエーテルおよび少なくとも１つの硬化部位を有する少なくとも１種の第１の硬化部位モノマー、またはそれぞれが少なくとも１つの硬化部位を有する少なくとも２種の硬化部位モノマーを含む第１の硬化性ペルフルオロポリマーであって、テトラフルオロエチレンが第１の硬化性ペルフルオロポリマー中に少なくとも約５０モルパーセントの量で存在する第１の硬化性ペルフルオロポリマーと、テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、少なくとも１種の硬化剤とのブレンドを含む組成物を熱硬化および成形することによって形成される成形品もまた本発明の範囲内である。
【実施例】
【０１１２】
比較例
３Ｍ  Ｃｏｒｐｏｒａｔｉｏｎ、Ｓｔ．Ｐａｕｌ、Ｍｉｎｎｅｓｏｔａから入手可能なベースポリマーＤｙｎｅｏｎ（登録商標）ＰＦＥ−１３３  ＴＺ（ポリマーＡ）、フッ素樹脂含有硬化性ペルフルオロポリマーを使用して、以下の配合で合成物を製造した。ＰＦＥ  １３３  ＴＺは、以前のＤｙｎｅｏｎ（登録商標）ＰＦＥ  １３３  ＴＢＸと同じ基本構造のものであるが、ＰＦＯＡなしで製造されている。このようなポリマーは、シアノ官能化ＰＦＡペルフルオロ樹脂を、ＴＦＥ、ＰＡＶＥおよびシアノ含有硬化部位モノマーを含むペルフルオロポリマーを含む硬化性ペルフルオロポリマーマトリックス内に、約２０％の量で含む。さらに、このポリマーを、ダイキン工業株式会社からＧＡ−５００ＰＲ（ポリマーＢ）として入手可能な硬化性ペルフルオロポリマーである高ＴＦＥフルオロポリマーと組み合わせたが、この高ＴＦＥフルオロポリマーは、モル量で、６９．４のＴＦＥ、３０．２のペルフルオロメチルビニルエーテル（ＰＭＶＥ）および０．４３の硬化部位モノマーであるＴＦＥ／ＰＭＶＥ／硬化部位モノマーを含み、例示のポリマー中の硬化部位モノマーはＣＦ２＝ＣＦＯ（ＣＦ２）５ＣＮであった。ポリマーおよびポリマーＢなどの類似の材料は、これに関して、それぞれが本明細書に参照により援用されている、米国特許第６，５１８，３６６号および第６，８７８，７７８号に記載されており、そこに示されているように製造される。ダイキン工業のポリマーＧＡ５００も使用した（ポリマーＣ）。これらの実施例に使用された硬化剤として、上述の３Ｍ  Ｃｏｒｐｏｒａｔｉｏｎ製のフルオロケミカルオニウム硬化剤Ｅ−１８３４６、以下に示す構造：
【化４３】
0006726099.tif 000044
を有するＦｅｄｅｒａｌ  Ｓｔａｔｅ  Ｕｎｉｔａｒｙ  Ｅｎｔｅｒｐｒｉｓｅ  Ｓ．Ｖ．  Ｌｅｂｅｄｅｖ  Ｉｎｓｔｉｔｕｔｅ  ｏｆ  Ｓｙｎｔｈｅｔｉｃ  Ｒｕｂｂｅｒ、Ｐｅｔｅｒｓｂｕｒｇ、Ｒｕｓｓｉａ製のイミドイルベース硬化剤ＤＰＩＡ−６５、およびビスアミノフェノールＡＦ（ＢＯＡＰ）が含まれた。１つの実施例では、Ｅ．Ｉ．ＤｕＰｏｎｔ  ｄｅ  Ｎｅｍｏｕｒｓ  ＆  Ｃｏ．、Ｗｉｌｍｉｎｇｔｏｎ、Ｄｅｌａｗａｒｅから入手可能なフルオロポリマー充填剤マイクロパウダー、Ｚｏｎｙｌ（登録商標）ＭＰ  １５００を使用した。これらの組成物は、表１中の比較例Ａ、比較例Ｂおよび比較例Ｃにおいて示されている通りであり、特性（以下および表３においてさらに考察されている通りである）が表１および２に示されている。
（実施例１〜１９）
【０１１３】
一連のペルフルオロポリマーを評価し、２種の好ましいペルフルオロポリマーを以下の実施例に使用するために特定した。これらの実施例に含まれる２種の硬化性ペルフルオロポリマーは、３Ｍ  Ｃｏｒｐｏｒａｔｉｏｎ、Ｓｔ．Ｐａｕｌ、Ｍｉｎｎｅｓｏｔａから入手可能なフッ素樹脂含有硬化性ペルフルオロポリマー、Ｄｙｎｅｏｎ（登録商標）ＰＦＥ  １３３  ＴＢＺ（ポリマーＡ）であり、これは、以前のＤｙｎｅｏｎ（登録商標）ＰＦＥ  １３３  ＴＢＸと同じ基本構造のものであるが、ＰＦＯＡなしで製造されている。このようなポリマーは、シアノ官能化ＰＦＡペルフルオロ樹脂を、ＴＦＥ、ＰＡＶＥおよびシアノ含有硬化部位モノマーを含むペルフルオロポリマーを含む硬化性ペルフルオロポリマーマトリックス内に、約２０％の量で含む。
【０１１４】
また高ＴＦＥフルオロポリマーとして本明細書中で援用されたのは、ダイキン工業株式会社からＧＡ−５００ＰＲ（ポリマーＢ）として入手可能な硬化性ペルフルオロポリマーであったが、このポリマーは、モル量で、６９．４のＴＦＥ、３０．２のペルフルオロメチルビニルエーテル（ＰＭＶＥ）および０．４３の硬化部位モノマーであるＴＦＥ／ＰＭＶＥ／硬化部位モノマーを含み、例示のポリマー中の硬化部位モノマーは、ＣＦ２＝ＣＦＯ（ＣＦ２）５ＣＮであった。ポリマーおよびポリマーＢなどの類似の材料は、これに関してそれぞれが本明細書に参照により援用されている、米国特許第６，５１８，３６６号および第６，８７８，７７８号に記載され、示されているように製造される。
【０１１５】
硬化剤として、ダイキン工業株式会社製の化合物４，４’−［２，２，２−トリフルオロ−１−（トリフルオロメチル）エチリデン］ビス［Ｎ１−フェニル−１，２−ベンゼンジアミン］（「Ｎｐｈ−ＡＦ」）
【化４４】
0006726099.tif 000045
と、以下に示されている構造：
【化４５】
0006726099.tif 000046
を有する、Ｆｅｄｅｒａｌ  Ｓｔａｔｅ  Ｕｎｉｔａｒｙ  Ｅｎｔｅｒｐｒｉｓｅ  Ｓ．Ｖ．  Ｌｅｂｅｄｅｖ  Ｉｎｓｔｉｔｕｔｅ  ｏｆ  Ｓｙｎｔｈｅｔｉｃ  Ｒｕｂｂｅｒ、Ｐｅｔｅｒｓｂｕｒｇ、Ｒｕｓｓｉａ製のさらなるイミドイルベース硬化剤ＤＰＩＡ−６５の両方を使用した。
【０１１６】
試験したさらなる硬化剤は、ビスアミノフェノールＡＦ（ＢＯＡＰ）およびヘプタフルオロブチルリルアミジン（ｈｅｐｔａｆｌｕｏｒｏｂｕｔｙｌｒｙｌａｍｉｄｉｎｅ）（ＨＦＢＡ）を含み、２種のフルオロケミカルオニウム合成物（Ｅ−１８６００（１）およびＥ−１８３４６（２））を配合物のいくつかに組み込んだ。上記に提供された情報は別として、上記に述べられている材料を異なる配合でブレンドすることから得られた組成物は無充填であった。
【０１１７】
ポリマー（Ａ）およびポリマー（Ｂ）を、上記に述べられた硬化剤（架橋剤）のうちの１種または複数と組み合わせ、表１に示されているような量で混合した。組成物を、開放型ロールミルを用いて５０℃で混錬することによって、架橋可能なフッ素含有エラストマー組成物を調製した。
【０１１８】
フッ素含有エラストマー組成物を、表１に示されている様々な硬化サイクルを使用して硬化させることによって、架橋させ、試験試料のＯリングを製造した。試験試料に関して、通常の状態での硬化特徴および物理的特性を以下の方法で測定した。試験したこれらの試料に対する物理的特性、溶融挙動および吸着試験が表１に示されている。硬化特徴が表２に示されている。
【０１１９】
架橋能力：各架橋可能な組成物に関して、加硫曲線を、ＭＤＲ２０００レオメーターを使用することによって、１８０℃で得、最小トルク（ＭＬ）、最大トルク（ＭＨ）、および誘導時間（Ｔｓ２）および最適加硫時間（Ｔ９０）を決定した。
【０１２０】
通常の状態での物理的特性：表３に特定されたＡＳＴＭ標準に従い、通常状態（２５℃）における、５０％弾性率（Ｍ５０）および１００％弾性率（Ｍ１００）、引張強度（ＴＢ）、伸長（ＥＢ）ならびに硬度ショアＡおよびショアＭを、比重と共に測定した。試料のそれぞれは、ショアＡ硬度を除いて、９２１４−サイズのＯリングにおいて試験した。
【０１２１】
試験を表３に示されている以下の情報に従い行った。
【表１−１】
0006726099.tif 000047
【表１−２】
0006726099.tif 000048
【表２】
0006726099.tif 000049
【表３】
0006726099.tif 000050
（実施例２０〜３１）
【０１２２】
本明細書中のさらに好ましい実施形態では、Ｆｅｄｅｒａｌ  Ｓｔａｔｅ  Ｕｎｉｔａｒｙ  Ｅｎｔｅｒｐｒｉｓｅ  Ｓ．Ｖ．  Ｌｅｂｅｄｅｖ  Ｉｎｓｔｉｔｕｔｅ  ｏｆ  Ｓｙｎｔｈｅｔｉｃ  Ｒｕｂｂｅｒ  ｏｆ  Ｐｅｔｅｒｓｂｕｒｇ、Ｒｕｓｓｉａ製およびＰＦＫ−１００（ポリマー１）として米国のＬｏｄｅｓｔａｒ製のペルフルオロポリマーを使用して、ならびにフッ素樹脂含有ポリマーＰＦＥ−１３３  ＴＢＺ（ポリマー２）またはＰＦＥ−１３１  ＴＺ（ポリマー３）を使用して、組成物を形成した。ビスアミノフェノールＡＦ（ＢＯＡＰ）とＤＰＩＡ−６５（本明細書中の式（ＸＩＩ）の化合物）の組合せを使用し、いずれかのこのような硬化剤を組成物中で単独で使用した場合と比較して、２種のポリマーの組合せを有するこれらの硬化剤のそれぞれの有利な特性ならびに両方の硬化剤を一緒に使用することを介して達成された向上した特性を示している。
【０１２３】
表４に従い形成された組成物を関連する試験データと共に以下に示す。
【表４−１】
0006726099.tif 000051
【表４−２】
0006726099.tif 000052
【０１２４】
上記データは、述べられたペルフルオロポリマーと、ＢＯＡＰまたはＤＰＩＡのいずれかとの組合せに対する良好な結果を示しているばかりでなく、様々な組合せが、本明細書中の実施例２１〜２７および２９〜３１における好ましい実施形態に従い向上した配合も提供することも示しており、この向上した配合は、良好なプラズマ抵抗性および物理的特性ばかりでなく、低い密着力特性も示している。
（実施例３２〜４０）
【０１２５】
組成物ならびに使用される硬化剤中のペルフルオロポリマーの比をさらに変化させて合成物を製造した。実施例３２〜４０では、上記に述べられているポリマーＡ（ＰＦＥ−１３３ＴＺ）を、ポリマー１（ＰＦＫ−１００）、ポリマーＢ（ＧＡ５００ＰＲ）またはポリマーＣ（ＧＡ５００）との組合せで使用した。硬化剤ＤＰＩＡ−６５、ＢＯＡＰおよびＶ６もまた変化させた。３Ｍ（商標）Ｄｙｎｅｏｎ（商標）ＰＦＡ  ６５０３  ＰＢＺ（溶融加工性ペルフルオロポリマー充填剤）、３Ｍ（商標）Ｄｙｎｅｏｎ（商標）ＰＴＦＥ  Ｍｉｃｒｏｐｏｗｄｅｒ  ＴＦ９２０７Ｚ、炭化ケイ素充填剤およびペルフルオロポリエーテル（Ｆｏｍｂｌｉｎ  Ｍ６０  加工助剤）を含む充填剤がいくつかの実施例で組み込まれた。結果を以下の表５に示すが、これは良好な物理的特性およびプラズマ抵抗特性を実証している。
（実施例４１〜５２）
【０１２６】
少なくとも１種の硬化剤としてＤＰＩＡおよびＢＯＡＰの組合せを有する１つの実施例（４１）を使用して、上記に述べられたポリマー１（ＰＦＫ−１００）およびポリマー２（ＰＦＥ−１３３  ＴＢＺ）を使用して、組成物を調製した。ＤＰＩＡの含有量を変化させ、ポリマー１および２の含有量を変化させた組成物も調製した（実施例４２〜５２）。結果は、良好な物理的特性および優れた密着力特性を示している。結果を以下の表６に示す。
【表５−１】
0006726099.tif 000053
【表５−２】
0006726099.tif 000054
【表６】
0006726099.tif 000055
【０１２７】
本発明のその広範な概念から逸脱することなく、上に記載されている実施形態に対する変更を行うことができることは当業者により理解される。したがって、本発明は、開示された特定の実施形態に限定されず、添付の特許請求の範囲で定義されているような本発明の趣旨および範囲内での修正を網羅することを意図することを理解されたい。
例えば、本発明は、以下の項目を提供する。
（項目１）
テトラフルオロエチレン、第１のペルフルオロアルキルビニルエーテルおよびそれぞれが少なくとも１つの硬化部位を有する少なくとも２種の硬化部位モノマーを含む第１の硬化性ペルフルオロポリマーと、
テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
少なくとも２種の硬化剤と
を含む硬化性フッ素含有エラストマー組成物。
（項目２）
テトラフルオロエチレンが、前記第１の硬化性ペルフルオロポリマー中に少なくとも約５０モルパーセントの量で存在する、項目１に記載の硬化性フッ素含有エラストマー組成物。
（項目３）
前記第１の硬化性ペルフルオロポリマーが、約５０〜約７５パーセントのテトラフルオロエチレンを含む、項目１に記載の硬化性フッ素含有エラストマー組成物。
（項目４）
前記組成物が、前記第１の硬化性ペルフルオロポリマーと、前記第２の硬化性ペルフルオロポリマーとを、約２５対約７５モルパーセント〜約７５対約２５モルパーセントの比で含む、項目１に記載の硬化性フッ素含有エラストマー組成物。
（項目５）
前記組成物が、前記第１の硬化性ペルフルオロポリマーと、前記第２の硬化性ペルフルオロポリマーとを、約４０対約６０モルパーセント〜約６０対約４０モルパーセントの比で含む、項目４に記載の硬化性フッ素含有エラストマー組成物。
（項目６）
前記組成物が、前記第１の硬化性ペルフルオロポリマーと、前記第２の硬化性ペルフルオロポリマーとを、約５０対約５０の比で含む、項目５に記載の硬化性フッ素含有エラストマー組成物。
（項目７）
前記組成物が、前記第１の硬化性ペルフルオロポリマーと、前記第２の硬化性ペルフルオロポリマーとを、約３０対約７０モルパーセント〜約７０対約３０モルパーセントの比で含む、項目４に記載の硬化性フッ素含有エラストマー組成物。
（項目８）
前記第１の硬化性ペルフルオロポリマーの前記少なくとも２種の硬化部位モノマーおよび前記第２の硬化性ペルフルオロポリマーの前記少なくとも１種の第２の硬化部位モノマーが、前記第１の硬化性ペルフルオロポリマーおよび前記第２の硬化性ペルフルオロポリマーのそれぞれの中に、約０．０１〜約１０モルパーセントの量でそれぞれ存在する、項目１に記載の硬化性フッ素含有エラストマー組成物。
（項目９）
前記第１の硬化性ペルフルオロポリマー中の前記少なくとも２種の硬化部位モノマーの硬化部位が窒素含有硬化部位である、項目１に記載の硬化性フッ素含有エラストマー組成物。
（項目１０）
前記第１の硬化性ペルフルオロポリマーが、第１のシアノ硬化部位を含む第１の硬化部位モノマーと、第２のシアノ硬化部位を含む第２の硬化部位モノマーとを含む、項目９に記載の硬化性フッ素含有エラストマー組成物。
（項目１１）
前記第１の硬化性ペルフルオロポリマー中の前記少なくとも２種の硬化部位モノマーのそれぞれの中の前記少なくとも１つの硬化部位が、シアノ、カルボキシル、カルボニル、アルコキシカルボニル、およびこれらの組合せからなる群から選択される、項目１に記載の硬化性フッ素含有エラストマー組成物。
（項目１２）
前記少なくとも２種の硬化剤が、前記組成物中の前記ペルフルオロポリマー１００重量部当たり、約０．０１〜約６重量部の総量で存在する、項目１に記載の硬化性フッ素含有エラストマー組成物。
（項目１３）
前記組成物中の前記ペルフルオロポリマー１００重量部当たり約０．０１重量部〜約６重量部の量の第１の硬化剤と、前記組成物中の前記ペルフルオロポリマーの約０．１重量部〜約２重量部の量の第２の硬化剤とを含む、項目１に記載の硬化性フッ素含有エラストマー組成物。
（項目１４）
前記第１の硬化剤が、
【化４６】
0006726099.tif 000056
であり、前記第２の硬化剤が、
【化４７】
0006726099.tif 000057
（式中、各Ｒ１は、独立して、−ＮＨ２、−ＮＨＲ２、−ＯＨまたは−ＳＨであり、Ｒ２は、一価の有機基であり、Ｒ６は、−ＳＯ２、−Ｏ−、−ＣＯ−、１〜約６個の炭素原子のアルキレン基、１〜約１０個の炭素原子のペルフルオロアルキレン基、単結合または式（ＩＸ）
【化４８】
0006726099.tif 000058
に示されているような基である）
である、項目１３に記載の硬化性フッ素含有エラストマー組成物。
（項目１５）
前記第２の硬化剤が、式（Ｘ）：
【化４９】
0006726099.tif 000059
（式中、Ｒ７は、独立して、水素、１〜約１０個の炭素原子のアルキル基；部分的にフッ化もしくはペルフルオロ化した、１〜１０個の炭素原子のアルキル基；フェニル基；ベンジル基；またはフッ化もしくは部分的にフッ化したフェニル基；フッ化もしくは部分的にフッ化したベンジル基；あるいは官能基または低級アルキルもしくはペルフルオロアルキル基である基を有するフェニルまたはアルキル基から選択される）
による化合物である、項目１４に記載の硬化性フッ素含有エラストマー組成物。
（項目１６）
前記第２の硬化剤が、ビスアミノフェノール、ビスアミノフェノールＡＦ、およびこれらの組合せから選択される、項目１５に記載の硬化性フッ素含有エラストマー組成物。
（項目１７）
前記フッ素樹脂粒子が、ラテックス重合中の溶融ブレンドまたはブレンドの結果として前記第２の硬化性フルオロポリマー中に存在する、項目１に記載の硬化性フッ素含有エラストマー組成物。
（項目１８）
前記第２の硬化性フルオロポリマーが、ラテックス重合中のブレンドの結果としてフッ素樹脂粒子を含み、前記フッ素樹脂粒子が窒素含有硬化部位モノマーを含み、前記第２の硬化性フルオロポリマーが、ハロゲン、窒素含有基、カルボキシル、アルコキシカルボニルおよびこれらの組合せからなる群から選択される硬化部位を有する硬化部位モノマーを含む、項目１７に記載の硬化性フッ素含有エラストマー組成物。
（項目１９）
前記少なくとも２種の硬化剤が、
【化５０】
0006726099.tif 000060
ビスアミノフェノール、ビスアミノフェノールＡＦ、およびこれらの組合せからなる群から選択される、項目１に記載の硬化性フッ素含有エラストマー組成物。
（項目２０）
第１の硬化剤が、式（ＸＩＩ）による化合物であり、第２の硬化剤が、ビスアミノフェノール、ビスアミノフェノールＡＦ、およびこれらの組合せから選択され、前記第１の硬化剤の前記第２の硬化剤に対する比が約０．５：１〜約３５：１である、項目１９に記載の硬化性フッ素含有エラストマー組成物。
（項目２１）
前記第１の硬化剤の前記第２の硬化剤に対する比が約１：１〜約３２：１である、項目２０に記載の硬化性フッ素含有エラストマー組成物。
（項目２２）
前記第１の硬化剤の前記第２の硬化剤に対する比が約８：１〜約１６：１である、項目２１に記載の硬化性フッ素含有エラストマー組成物。
（項目２３）
前記第２の硬化性フルオロポリマー中の前記硬化部位モノマーがＣＦ２＝ＣＦＯ（ＣＦ２）５ＣＮである、項目１に記載の硬化性フッ素含有エラストマー組成物。
（項目２４）
テトラフルオロエチレン、第１のペルフルオロアルキルビニルエーテルおよびそれぞれが少なくとも１つの窒素含有硬化部位を有する少なくとも２種の硬化部位モノマーを含む第１の硬化性ペルフルオロポリマーであって、前記テトラフルオロエチレンが、前記第１の硬化性ペルフルオロポリマー中に約５０モルパーセント〜約７０モルパーセントの量で存在する第１の硬化性ペルフルオロポリマーと、
テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
式（ＸＩＩ）
【化５１】
0006726099.tif 000061
による第１の硬化剤、ならびにビスアミノフェノール、ビスアミノフェノールＡＦ、およびこれらの組合せから選択される第２の硬化剤と
を含む硬化性ペルフルオロエラストマー組成物であって、前記第２の硬化性フルオロポリマーが、ラテックス重合中のブレンドの結果としてフッ素樹脂粒子を含み、前記フッ素樹脂粒子が窒素含有硬化部位モノマーを含む、硬化性ペルフルオロエラストマー組成物。
（項目２５）
テトラフルオロエチレン、第１のペルフルオロアルキルビニルエーテルおよびそれぞれが少なくとも２つの硬化部位を有する少なくとも２種の硬化部位モノマーを含む第１の硬化性ペルフルオロポリマーと、
テトラフルオロエチレン、第２のペルフルオロアルキルビニルエーテルおよび少なくとも１つの硬化部位を有する少なくとも１種の第２の硬化部位モノマーを含む第２の硬化性ペルフルオロポリマーであって、その中にフッ素樹脂粒子を含む第２の硬化性ペルフルオロポリマーと、
少なくとも２種の硬化剤と
を含む硬化性フッ素含有組成物を硬化させることによって形成される、硬化したフッ素含有エラストマー。
（項目２６）
項目２５に記載の組成物を熱硬化および成形することによって形成される成形品。
（項目２７）
項目１に記載の組成物を熱硬化および成形することによって形成される成形品。